(57)【要約】  （ａ）式（Ｉ）：Ｅ−（Ｌ１−Ｚ）ｎ−Ｌ２−Ｅの化合物を含む重合性ポリシロキサン樹脂組成物と、（ｂ）微粒子フィラーと、（ｃ）光開始剤とを含む、光硬化性歯科用印象材。【選択図】図１
2021527630.tif 000002
【特許請求の範囲】
【請求項１】
（ａ）以下の式（Ｉ）：
Ｅ−（Ｌ１−Ｚ）ｎ−Ｌ２−Ｅ
（Ｉ）
の化合物であって、式中、
同じであるかまたは異なっていてよいＥは、独立して、重合性炭素−炭素二重結合を含有する基、ポリシロキサン部分を含有する基、Ｃ２〜２０アルコキシ基、Ｃ２〜２０チオアルキル基、およびＲＮＨ基（式中、Ｒは、Ｃ２〜２０アルキル基である）から選択される一価の基を表し、
２つ以上のＬ１が存在する場合同じであるかまたは異なっていてよいＬ１は、以下の式（ＩＩ）：
【化１】
2021527630.tif 000096
の二価の基を表し、式中、
２つ以上のＬ３が存在する場合同じであるかまたは異なっていてよいＬ３は、独立して、最大４つの式（ＩＩＩ）：
−Ｌ１−Ｅ
（ＩＩＩ）
の置換基（式中、Ｌ１はおよびＥは、上記で定義されるとおりである）で置換されてよい二価のリンカー基を表し、
２つ以上のＬ４が存在する場合同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１、Ｘ２、Ｙ１、およびＹ２は、同じであるかまたは異なっていてよく、２つ以上のＸ１、Ｘ２、Ｙ１、またはＹ２が存在する場合、Ｘ１、Ｘ２、Ｙ１、およびＹ２は、同じであるかまたは異なっていてよく、独立して、酸素原子、硫黄原子および基ＮＲ’（式中、Ｒ’は、水素原子もしくはＣ１〜４アルキル基である）を表し、
ｍは、０または１〜４０の整数を表し、
Ｚは、ポリシロキサン基および式（ＩＩＩ）の基（式中、Ｌ１はおよびＥは、上記で定義されるとおりである）から選択される最大４つの置換基でさらに置換されてよい二価のリンカー基を表し、
Ｌ２は、単結合または式（ＩＩ）の二価の基（式中、Ｌ３、Ｌ４、Ｘ１、Ｘ２、Ｙ１、Ｙ２、およびｍは独立して、Ｌ１について定義されるとおりである）を表し、
ｎは、０または１〜４の整数を表し、
ただし、
−式（Ｉ）の化合物は、重合性炭素−炭素二重結合を有する少なくとも１つの一価の基Ｅを含有し、
−式（Ｉ）の化合物は、少なくとも１つのポリシロキサン基を含有し、
ただし、
ｎが０である場合、Ｌ２は、式（ＩＩ）の二価の基である、
化合物を含む重合性ポリシロキサン樹脂組成物と、
（ｂ）微粒子フィラーと、
（ｃ）光開始剤
を含む光硬化性歯科用印象材。
【請求項２】
前記一価の基Ｅが、前記重合性ポリシロキサン樹脂組成物の全（メタ）アクリラート含有量が０．２０〜０．５０ｍｍｏｌ／ｇの範囲にあるように（メタ）アクリラート基を含有する、請求項１に記載の光硬化性歯科用印象材。
【請求項３】
前記重合性ポリシロキサン樹脂組成物が、１０〜４０％ｗｔ／ｗｔの範囲の全シロキサン含有量を有する、請求項１または請求項２に記載の光硬化性歯科用印象材。
【請求項４】
ｎが、０である、請求項１〜３のいずれか一項に記載の光硬化性歯科用印象材。
【請求項５】
Ｌ２が、式（ＩＩ）の二価の基を表し、式中、
Ｌ３は、二価のＣ１〜１２炭化水素基またはポリシロキサン基であり、
２つ以上のＬ４が存在する場合同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１およびＸ２は、酸素原子であり、
Ｙ１およびＹ２は、ＮＨ基であり、
ｍは、１〜４０の整数である、
請求項１〜４のいずれか一項に記載の光硬化性歯科用印象材。
【請求項６】
ｎ＞０である、請求項１〜３のいずれか一項に記載の光硬化性歯科用印象材。
【請求項７】
Ｌ１およびＬ２が、独立して、式（ＩＩ）の二価の基を表し、式中、
Ｌ３は、二価のＣ１〜１２炭化水素基またはポリシロキサン基であり、
２つ以上のＬ４が存在する場合同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１およびＸ２は、酸素原子であり、
Ｙ１およびＹ２は、ＮＨ基であり、
ｍは、１〜４０の整数であり、
Ｚは、二価のＣ１〜１２炭化水素基である、
請求項１〜６のいずれか一項に記載の光硬化性歯科用印象材。
【請求項８】
Ｅが、以下の式（ＩＶ）：
【化２】
2021527630.tif 000097
の一価の末端基を表し、式中、
Ｒ１は、水素原子またはＣ１〜１２アルキル基を表し、
Ｘ３は、酸素原子、硫黄原子または基ＮＲ２（式中、Ｒ２は、水素原子、Ｃ１〜１２アルキル基、もしくはアリル基である）を表し、
Ｌ５は、二価の炭化水素リンカー基またはポリシロキサン含有リンカー基、好ましくはＣ２〜２０アルキレン基であり、
Ｘ４は、酸素原子、硫黄原子または基ＮＲ３（式中、Ｒ３は、水素原子、もしくはＣ１〜１２アルキル基である）を表し、
ａは、１〜２０の整数を表す、
請求項１〜７のいずれか一項に記載の光硬化性歯科用印象材。
【請求項９】
（メタ）アクリロイル基、（メタ）アクリルアミド基またはアリル（メタ）アクリルアミド基から選択される重合性基を含有する、請求項１〜８のいずれか一項に記載の光硬化性歯科用印象材。
【請求項１０】
Ｅが、以下の式（Ｖ）：
【化３】
2021527630.tif 000098
のポリシロキサン基を表し、式中、
同じであるかまたは異なっていてよいＲ４は、独立して、直鎖、分岐または環状アルキル基を表し、
Ｌ６は、二価の炭化水素リンカー基、好ましくはＣ２〜２０アルキレン基であり、
Ｘ５は、酸素原子、硫黄原子または基ＮＲ５（式中、Ｒ５は、水素原子、もしくはＣ１〜１２アルキル基である）を表し、
ｂは、０または１〜１０００の整数であり、
ｃは、０または１である、
請求項１〜９のいずれか一項に記載の光硬化性歯科用印象材。
【請求項１１】
Ｌ２、および／またはＬ３、および／またはＬ４が、独立して、以下の式（ＶＩＩＩ）
【化４】
2021527630.tif 000099
（式中、
同じであるかもしくは異なっていてよいＲ６は、独立して、直鎖、分岐もしくは環状アルキル基、および直鎖、分岐もしくは環状アルコキシ基を表し、
Ｌ７およびＬ８は、二価の炭化水素リンカー基、好ましくはＣ２〜２０アルキレン基であり、
Ｘ７は、酸素原子、硫黄原子、もしくは基ＮＲ７（式中、Ｒ７は、水素原子、もしくはＣ１〜１２アルキル基である）を表し、
ｈは、０もしくは１〜１０００の整数であり、
ｔは、０もしくは１である）
のポリシロキサン基、または
以下の式（ＶＩＩＩａ）、（ＶＩＩＩｂ）、もしくは（ＶＩＩＩｃ）
【化５】
2021527630.tif 000100
（式中、
Ｒ１＃は、１〜８つの炭素原子を有するアルキレンであり、
Ｒ２＃は、１〜４つの炭素原子を有するアルキルであり、
Ｒ４＃は、アルキル、アルコキシもしくはシクロアルキル基であり、
ｙ＃は、５〜２０の整数である）
のポリシロキサン基を表す、請求項１〜１０のいずれか一項に記載の歯科用材料。
【請求項１２】
前記式（Ｉ）の化合物が、１００〜１０．０００Ｄａの分子量を有する、請求項１〜１１のいずれか一項に記載の光硬化性歯科用印象材。
【請求項１３】
−Ｌ１−Ｚ−が、ジイソシアナート化合物、ジオール化合物、および少なくとも３つのヒドロキシル基を有するポリオール化合物を反応させることにより得ることができる、式（ＩＩ）の二価の基を表す、請求項１〜１２のいずれか一項に記載の光硬化性歯科用印象材。
【請求項１４】
Ｌ２が、ジイソシアナート化合物およびジオール化合物を反応させることにより得ることができる、式（ＩＩ）の二価の基を表す、請求項１〜１３のいずれか一項に記載の光硬化性歯科用印象材。
【請求項１５】
前記重合性ポリシロキサン樹脂混合物が、
（ａ）ｘ等量の以下の式（Ｘｓ）：
ＨＯ−Ｌ４（ＯＨ）ｌ
（Ｘ）
（式中、
Ｌ４は、（ｌ＋１）価のリンカー基であり、
ｌは、１〜５の整数である）
の１つ以上のジ−またはポリオール化合物と、
（ｂ）ｙ等量の以下の式（ＸＩ）：
ＯＣＮ−Ｌ３ＮＣＯ
（ＸＩ）
（式中、
Ｌ３は、二価のリンカー基である）
の１つ以上の化合物と、
（ｃ）ｚ等量の以下の式（ＸＩＩ）：
【化６】
2021527630.tif 000101
（式中、
Ｒ１は、水素原子またはＣ１〜１２アルキル基を表し、
Ｘ３は、酸素原子、硫黄原子または基ＮＲ２（式中、Ｒ２は、水素原子、Ｃ１〜１２アルキル基、もしくはアリル基である）を表し、
Ｌ５は、二価の炭化水素リンカー基、好ましくはＣ２〜２０アルキレン基であり、
Ｘ４は、酸素原子、硫黄原子または基ＮＲ３（式中、Ｒ３は、水素原子、もしくはＣ１〜１２アルキル基である）を表し、
ａは、１〜２０の整数を表す）
の１つ以上の化合物、
を含む混合物を反応させることにより得ることができ、
０．０５≦ｘ／ｙ≦０．６６、かつ
【数１】
2021527630.tif 000102
であり、
ｘ、ｙ、およびｚが、成分（ａ）、（ｂ）および（ｃ）のモル等量であり、
【数２】
2021527630.tif 000103
が、成分（ａ）の平均ヒドロキシル官能価：
【数３】
2021527630.tif 000104
であり、
ｌが、式（Ｘ）で定義されるとおりでありかつｘｌ／ｘが、ｌ＋１のヒドロキシル官能価を有する化合物のモル分率である、
請求項１〜１４のいずれか一項に記載の光硬化性歯科用印象材。
【請求項１６】
（ｉ）前記光硬化性歯科用印象材の総重量に基づいて、２〜９５重量パーセントの、式（Ｉ）の化合物を含む重合性ポリシロキサン樹脂組成物
を含み、
（ｉｉ）前記光硬化性歯科用印象材の総重量に基づいて、５〜５０重量パーセントの、微粒子フィラー、および
（ｉｉｉ）前記光硬化性歯科用印象材の総重量に基づいて、０．１〜５重量パーセントの、光開始剤
を含む、請求項１〜１５のいずれか一項に記載の光硬化性歯科用印象材。
【請求項１７】
いかなるポリシロキサン基も含有しない式（Ｉ）の化合物をさらに含む、先行請求項のいずれか一項に記載の光硬化性歯科用印象材。
【請求項１８】
歯科印象の作製のための請求項１〜１７のいずれか一項に記載の光硬化性歯科用印象材の使用。
【発明の詳細な説明】
【技術分野】
【０００１】
本発明は、光硬化性歯科用印象材に関する。さらに、本発明は、歯科印象の作製のための本発明の光硬化性歯科用印象材の使用に関する。
【背景技術】
【０００２】
歯科用印象材が知られている。歯科用印象材は、保存中に成分を互いに隔離しておく２つの区画または２つの別個の容器を含むパッケージで提供される反応性多成分材料として一般に入手可能である。成分が混合されると、混合された組成物が硬化時間中に硬化された塊に変化する化学反応が開始する。さらに、従来の歯科用印象材の作業時間および硬化時間は制限されており、硬化反応の速度に依存する。したがって、歯科用印象材の保存安定性は、反応性成分の分離に依存し、歯科印象が通常わずか数分の作業時間中に完了し得るように、チェアサイドで使用直前に行われる必要がある使用前混合を必要とする。
【０００３】
混合物の均一性および混合される２つの成分の比に関して高い精度を提供するための、多成分歯科用印象材の自動混合および分配のための装置が開発されている。したがって、歯科用印象材の成分は、歯科用印象材の塗布中に別個の材料チャンバからミキサに同時に供給され、混合され、次いで混合されたペーストが分配される。ペーストは、患者の口内に直ちに配置するために、ミキサから歯科印象用トレー上に直接供給されてよい。
【０００４】
材料成分が混合チャンバ中で互いに接触すると、混合された材料は分配および使用されなければ混合チャンバ内ですぐに硬化することになるため、混合チャンバ中の材料の混合物は、短時間しか保存できない。したがって、歯科医師は、１日に数回、ミキサを除去および交換しなければならない場合がある。
【０００５】
歯科用印象材は、付加型シリコーンが最も一般的である、付加反応または縮合反応で硬化可能なシリコーン印象材であってよい。従来の付加型シリコーン印象材は、良好な細部再現、優れた寸法安定性を提供し、硬化収縮がほとんどないが、付加型シリコーンは本質的に疎水性であり、したがって、最適利用のために湿気制御を必要とする。最後に、付加型シリコーンには、不十分な引裂抵抗しかない。
【０００６】
架橋型ポリシロキサンに基づく歯科用印象材が知られている。例えば、ＵＳ−Ａ−５８４９８１２は、（ａ）少なくとも２つの任意選択で置換されたビニルおよび／またはアリル末端基を有する少なくとも１つのポリエーテル、（ｂ）ＳｉＨ成分、（ｃ）少なくとも１つの白金触媒、（ｄ）任意選択の添加剤、および（ｅ）少なくとも２つのアルケニル基を有するオルガノポリシロキサン、を含む付加硬化型ポリエーテル歯科用印象材を記載する。
【０００７】
ＵＳ−Ａ  ５１３７４４８は、３６０〜６００ナノメートルの可視光範囲内の化学光（ａｃｔｉｎｉｃ  ｌｉｇｈｔ）により活性化される開始剤を有することによって重合可能な歯科印象組成物を開示し、組成物は、少なくとも２つの末端アクリラート不飽和と、骨格を含有するオルガノシリコーンとを有する化合物を含有する。
【発明の概要】
【０００８】
本発明の課題は、調整可能な作業時間および硬化時間を有し、コアビルドアップ材料または複合材料修復物に付着することなく良好な細部再現を提供しながら同時に優れた引裂抵抗を有し、優れた寸法安定性を有し、硬化収縮が低減され、使用前混合を必要としない単一組成物として提供されてよい、湿気に対する耐性が高い歯科用印象材を提供することである。
【０００９】
さらに、本発明の課題は、本発明の歯科用印象材の使用を提供することである．
【００１０】
本発明は、
（ａ）以下の式（Ｉ）：
Ｅ−（Ｌ１−Ｚ）ｎ−Ｌ２−Ｅ
（Ｉ）
の化合物であって、式中、
同じであるかまたは異なっていてよいＥは独立して、重合性炭素−炭素二重結合を含有する基、ポリシロキサン部分を含有する基、Ｃ２〜２０アルコキシ基、Ｃ２〜２０チオアルキル基、およびＲＮＨ基（式中、Ｒは、Ｃ２〜２０アルキル基である）から選択される一価の基を表し、
２つ以上のＬ１が存在する場合、同じであるかまたは異なっていてよいＬ１は、以下の式（ＩＩ）：
【化１】
2021527630.tif 000003
の二価の基を表し、式中、
２つ以上のＬ３が存在する場合、同じであるかまたは異なっていてよいＬ３は独立して、最大４つの式（ＩＩＩ）：
−Ｌ１−Ｅ
（ＩＩＩ）
の置換基（式中、Ｌ１はおよびＥは、上記で定義されるとおりである）で置換されてよい二価のリンカー基を表し、
２つ以上のＬ４が存在する場合、同じであるかまたは異なっていてよいＬ４は独立して、最大４つの式（ＩＩＩ）の置換基（式中、Ｌ１はおよびＥは、上記で定義されるとおりである）で置換されてよい二価のリンカー基を表し、
Ｘ１、Ｘ２、Ｙ１、およびＹ２は、同じであるかまたは異なっていてよく、２つ以上のＸ１、Ｘ２、Ｙ１、またはＹ２が存在する場合、Ｘ１、Ｘ２、Ｙ１、およびＹ２は、同じであるかまたは異なっていてよく、独立して、酸素原子、硫黄原子、および基ＮＲ’（式中、Ｒ’は、水素原子もしくはＣ１〜４アルキル基である）を表し、
ｍは、０、または１〜４０の整数を表し、
Ｚは、ポリシロキサン基および式（ＩＩＩ）の基（式中、Ｌ１はおよびＥは、上記で定義されるとおりである）から選択される最大４つの置換基でさらに置換されてよい二価のリンカー基を表し、
Ｌ２は、単結合または式（ＩＩ）の二価の基（式中、Ｌ３、Ｌ４、Ｘ１、Ｘ２、Ｙ１、Ｙ２、およびｍは独立して、Ｌ１について定義されるとおりである）を表し、
ｎは、０、または１〜４の整数を表し、
ただし、
−式（Ｉ）の化合物は、重合性炭素−炭素二重結合を有する少なくとも１つの一価の基Ｅを含有し、
−式（Ｉ）の化合物は、少なくとも１つのポリシロキサン基を含有し、
ただし、
ｎが０である場合、Ｌ２は、式（ＩＩ）の二価の基である、
化合物、を含む重合性ポリシロキサン樹脂組成物と、
（ｂ）微粒子フィラーと、
（ｃ）光開始剤
を含む、光硬化性歯科用印象材を提供する。
【００１１】
ｍが１より大きい場合、式（ＩＩ）の二価の基の繰り返し単位
【化２】
2021527630.tif 000004
が同じであるかまたは異なっていてよいように、Ｌ３、Ｌ４、Ｘ１、Ｘ２、Ｙ１、およびＹ２は各々独立して、上記で定義されるように同じであるかまたは異なっていてよい。
【００１２】
式（ＩＩ）の二価の基は、同じ繰り返し単位のオリゴマーもしくはポリマー鎖、または異なる繰り返し単位の交互オリゴマーもしくはポリマー鎖、および／または異なる繰り返し単位のランダムポリマー鎖を含んでよいことを理解すべきである。さらに、式（ＩＩ）のｍは、本明細書に示されるような式（Ｉ）の化合物の特定の実施形態のｉおよびｊを包含してよい。
【００１３】
さらに、本発明は、歯科印象の作製のための本発明の光硬化性歯科用印象材の使用を提供する。
【００１４】
本発明は、化合物が低い粘度を有し、かつラジカル重合反応で硬化され、その結果、硬質および軟質歯構造、コアビルドアップ材料、または複合材料修復物への付着が制限された硬化材料をもたらすように、そのような化合物が、重合性炭素−炭素二重結合を有する少なくとも１つの一価の基Ｅ、ならびに少なくとも１つのポリシロキサン基を含有すると仮定して、式（Ｉ）によるラジカル重合性ポリシロキサン化合物の特定の組成物が、充填光硬化性歯科用印象材に使用されてよいという認識に基づく。
【００１５】
ラジカル重合による硬化は、高い保存安定性を有しかつ使用前に混合することを必要としない、便利な一成分光硬化性歯科用印象材の提供を可能にする。したがって、光硬化性歯科用印象材は、すぐに使える歯科用トレーとして提供されてよい。同時に、光硬化性歯科用印象材は、硬化されると、優れた引裂抵抗、良好な細部再現、優れた寸法安定性を提供し、硬化収縮を提供しない。
【図面の簡単な説明】
【００１６】
【図１】式（Ｉ）による化合物の合成手順のスキームを示す。
【図２】式（Ｉ）による化合物と組み合わせて使用されてよいマクロモノマーの合成手順のスキームを示す。
【図３】式（Ｉ）による化合物と組み合わせて使用されてよい、３つ以上の重合性基を有する高分子量架橋剤への反応経路のスキームを示す。
【図４】式（Ｉ）による化合物と組み合わせて使用されてよい、さらなるマクロモノマーへの反応経路のスキームを示す。
【図５】コンボ樹脂の機械的特性に対するＳｉｌｍｅｒ／ロット１１８０１００５の処理効果を表すチャートを示す。
【図６】コンボ樹脂の機械的特性に対するＳｉｌｍｅｒ／ロット１１８０４０２２の処理効果を表すチャートを示す。
【発明を実施するための形態】
【００１７】
好ましい実施形態の詳細な説明
「重合」および「重合性」という用語は、モノマーなどの多数のより小さい分子が、より大きい分子、すなわち巨大分子またはポリマーを形成するように共有結合により結びつくことまたは結びつく能力に関する。モノマーは、線状巨大分子のみを形成するように結合されるか、または、一般に架橋ポリマーと呼ばれる３次元巨大分子を形成するように結合されてよい。例えば、単官能性モノマーは、線状ポリマーを形成し、一方、少なくとも２つの官能基を有するモノマーは、ネットワークとしても知られる架橋ポリマーを形成する。
【００１８】
本発明による「Ｃ２〜２０アルキレン基」という用語は、二価のＣ２〜２０炭化水素リンカー基を表す。具体的には、リンカー基は、脂肪族および／または芳香族であってよい炭化水素基であってよい。さらに、リンカー基は、直鎖、分岐、および／または環状炭化水素基であってよい。Ｃ２〜２０炭化水素リンカー基は、酸素、窒素、および硫黄から選択される１〜８つのヘテロ原子を含有してよく、その二価の有機残基は、Ｃ１〜４アルコキシ基、ヒドロキシル基、チオール基、およびＣ６〜１４アリール基からなる群から選択される１つ以上の置換基で置換されてよい。Ｃ２〜２０アルキレン基は、線状または分岐状の基であってよい。炭化水素基は、１〜６つのＣ１〜４アルキル基で置換されてよい。アルキル基の具体例は、メチレン、エチレン、ｎ−プロピレン、ｉ−プロピレン、ｎ−ブチレン、ｉ−ブチレン、またはｔｅｒｔ−ブチレンである。好ましい実施形態では、炭化水素基は、炭化水素基中に、脂肪族または芳香族エーテル結合、ケト基、カルボン酸基、またはヒドロキシル基の形態で、１〜５つの酸素原子を含有してよい。脂肪族基の場合、Ｃ２〜２０アルキレン基は、直鎖もしくは分岐アルキレン基、またはシクロアルキレン基であってよい。芳香族基の場合、Ｃ２〜２０アルキレン基は、アリーレン基またはＣ３〜１４ヘテロアリーレン基であってよい。具体的には、それは二価の置換または無置換Ｃ２〜２０アルキレン基、置換または無置換Ｃ６〜１４アリーレン基、置換または無置換Ｃ３〜２０シクロアルキレン基、置換または無置換Ｃ７〜２０アリーレンアルキレンアリーレン基であってよい。さらに、Ｃ２〜２０アルキレン基は、２〜４つの酸素原子もしくは窒素原子を含有してよくかつ１〜６つのＣ１〜４アルキル基で置換されてもよい、飽和脂肪族Ｃ２〜２０炭化水素鎖を表すか、またはＣ２〜２０アルキレン基は、１〜６つのＣ１〜４アルキル基で置換されてよい置換されたもしくは置換されないＣ７〜２０アリーレンアルキレンアリーレン基であってよい。
【００１９】
「化学線（ａｃｔｉｎｉｃ  ｒａｄｉａｔｉｏｎ）」は、光化学作用を生じることができる任意の電磁放射線であり、少なくとも１５０ｎｍ、最大１２５０ｎｍ以下、典型的には、少なくとも３００ｎｍ、最大７５０ｎｍ以下の波長を有し得る。
【００２０】
本明細書で使用される「電子供与体」という用語は、光化学過程で電子を提供できる化合物を意味する。好適な例としては、孤立電子対があるヘテロ原子を有する有機化合物、例えばアミン化合物が挙げられる。
【００２１】
本発明は、光硬化性歯科用印象材を提供する。光硬化性歯科用印象材は、好ましくは、シリンジに詰められた一液組成物であるか、またはすぐに使える歯科印象用トレーに提供される。あるいは、本発明の光硬化性歯科用印象材はまた、特に追加の酸化還元開始剤系を含有するデュアルキュア組成物として配合される場合、二液組成物であってもよい。
【００２２】
シリンジに詰められるか、またはすぐに使える歯科印象用トレーに提供される場合、組成物は、保存中に化学光から遮蔽されなければならない。
【００２３】
本発明の光硬化性歯科用印象材は、ポリシロキサン部分と組み合わせて重合性部分を有する式（Ｉ）の化合物を含む、重合性ポリシロキサン樹脂組成物を含む。重合性ポリシロキサン樹脂組成物は、マクロモノマーである式（Ｉ）の化合物を含む。マクロモノマーは、第１の反応物および第２の反応物を、第２の反応物の反応基のモル量に関して過剰量が存在するような特定の化学量論比で反応させ、任意の過剰な反応性末端基の末端をキャッピングする特定の比で第３の反応物を使用することによって得られてよい。
【００２４】
第１の反応物と第２の反応物との反応は、好ましくは付加重合である。しかしながら、重縮合も可能である。
【００２５】
第３の反応物と、第２の反応物の過剰な官能基との末端キャッピング反応もまた、好ましくは付加重合である。しかしながら、重縮合もまた可能である。
【００２６】
重付加反応の場合、ウレタン結合の形成が好ましい。あるいは、第１の反応物と第２の反応物の反応による尿素またはＳ−チオカルバマート結合の形成も可能である。したがって、第１の反応物は、ジオールまたは代わりにジアミンもしくはジチオールであってよく、第２の反応物は、ジイソシアナートであってよい。
【００２７】
三官能性反応物などの多官能性反応物の場合、分岐がマクロモノマー中に導入されてよい。本発明によれば、第１の反応物としてジ−またはポリアルコール、および第２の反応物としてジ−またはポリイソシアナートを使用でき、それにより、図１に示されるようなアルコールなどの単官能性の第３の反応物で末端がキャッピングされる、イソシアナート末端ポリウレタンプレポリマーを形成する。あるいは、第１の反応物としてのジ−もしくはポリアミンまたはジ−もしくはポリチオール、および第２の反応物としてのジ−またはポリイソシアナートの使用は、アルコール、アミン、またはチオール化合物などの単官能性の第３の反応物で末端がキャッピングされる、イソシアナート末端尿素またはＳ−カルバマートプレポリマーをもたらす。
【００２８】
しかしながら、本発明によれば、第１の反応物としてジ−またはポリイソシアナート、および第２の反応物としてジ−またはポリアルコールを使用でき、それにより、イソシアナートなどの単官能性の第３の反応物で末端がキャッピングされる、ヒドロキシル末端プレポリマーを形成する。あるいは、第１の反応物としてジ−またはポリイソシアナート、および第２の反応物としてジ−もしくはポリアミンまたはジ−もしくはポリチオールを使用でき、それにより、イソシアナートなどの単官能性の第３の反応物で末端がキャッピングされる、アミンまたはチオール末端プレポリマーを形成する。
【００２９】
第１、第２、および第３の反応物は、２つ以上の異なる化合物の混合物であってよい。第１、第２、および第３の反応物のいずれかは、１つ以上のポリシロキサン部分を含有する。好ましくは、第３の成分は、マクロモノマー中にラジカル重合性部分を導入する。
【００３０】
好ましい実施形態によれば、本発明の光硬化性歯科用印象材は、追加の重合性化合物、特に、式（Ｉ）の化合物であるが、いかなるポリシロキサン部分もない化合物をさらに含む。具体的には、本発明の光硬化性歯科用印象材は好ましくは、追加の重合性マクロモノマーを含む。重合性マクロモノマーは、第４の反応物および第５の反応物を、第５の反応物の反応基のモル量に関して過剰量が存在するような特定の化学量論比で反応させ、任意の過剰な反応性末端基の末端をキャッピングする特定の比で第６の反応物を使用することによって得られてよい。
【００３１】
第４の反応物と第５の反応物の反応は、好ましくは付加重合である。しかしながら、重縮合も可能である。第６の反応物と、第５の反応物の過剰な官能基との末端キャッピング反応もまた、好ましくは付加重合である。しかしながら、重縮合もまた可能である。
【００３２】
重付加反応の場合、ウレタン結合の形成が好ましい。あるいは、第４の反応物と第５の反応物の反応による尿素またはＳ−チオカルバマート結合の形成も可能である。したがって、第４の反応物は、ジオールまたは代わりにジアミンもしくはジチオールであってよく、第２の反応物は、ジイソシアナートであってよい。
【００３３】
多官能性反応物の場合、分岐がマクロモノマー中に導入されてよい。本発明によれば、第４の反応物としてジ−またはポリアルコール、および第５の反応物としてジ−またはポリイソシアナートを使用でき、それにより、図２に示されるようなアルコールなどの単官能性の第６の反応物で末端がキャッピングされる、イソシアナート末端プレポリマーを形成する。あるいは、第４の反応物としてのジ−もしくはポリアミンまたはジ−もしくはポリチオール、および第５の反応物としてのジ−またはポリイソシアナートの使用は、アルコール、アミン、またはチオール化合物などの単官能性の第３の反応物で末端がキャッピングされる、イソシアナート末端尿素またはＳ−カルバマートプレポリマーをもたらす。
【００３４】
しかしながら、本発明によれば、第４の反応物としてジ−またはポリイソシアナート、および第５の反応物としてジ−またはポリアルコールも使用でき、それにより、イソシアナートなどの単官能性の第６の反応物で末端がキャッピングされる、ヒドロキシル末端ポリウレタンプレポリマーを形成する。あるいは、第４の反応物としてジ−またはポリイソシアナート、および第２の反応物としてジ−もしくはポリアミンまたはジ−もしくはポリチオールを使用でき、それにより、イソシアナートなどの単官能性の第３の反応物で末端がキャッピングされる、アミンまたはチオール末端ポリ尿素またはポリＳ−チオカルバマートプレポリマーを形成する。
【００３５】
第４、第５、および第６の反応物は、２つ以上の異なる化合物の混合物であってよい。付加重合性マクロモノマーの場合、第１、第２、および第３の反応物はいずれも、いかなるポリシロキサン部分も含有しない場合がある。式（Ｉ）の化合物を含む重合性ポリシロキサン樹脂組成物を調製するために使用される、いかなるポリシロキサン部分も含有しない反応物は、付加重合性マクロモノマーを調製するために使用されてよい。好ましくは、第６の成分は、付加重合性マクロモノマー中にラジカル重合性部分を導入する。
【００３６】
重合性ポリシロキサン樹脂組成物
本発明の光硬化性歯科用印象材は、以下の式（Ｉ）：
Ｅ−（Ｌ１−Ｚ）ｎ−Ｌ２−Ｅ
（Ｉ）
の化合物を含む、重合性ポリシロキサン樹脂組成物を含む。
【００３７】
好ましい実施形態によれば、重合性ポリシロキサン樹脂組成物は、１０〜４０％ｗｔ／ｗｔの範囲、より好ましくは１５〜３５％ｗｔ／ｗｔの範囲の、全シロキサン含有量を有する。重合性ポリシロキサン樹脂組成物の全シロキサン含有量は、２９Ｓｉ−ＮＭＲによって決定されてよい。
【００３８】
式（Ｉ）の化合物において、同じであるかまたは異なっていてよいＥは独立して、重合性炭素−炭素二重結合を含有する基、ポリシロキサン部分を含有する基、Ｃ２〜２０アルコキシ基、Ｃ２〜２０チオアルキル基、およびＲＮＨ基（式中、Ｒは、Ｃ２〜２０アルキル基である）から選択される一価の基を表す。
【００３９】
好ましい実施形態によれば、Ｅは、重合性炭素−炭素二重結合を含有する基、好ましくは、（メタ）アクリロイル基、（メタ）アクリルアミド基、またはアリル（メタ）アクリルアミド基、より好ましくは（メタ）アクリロイル基である。
【００４０】
好ましい実施形態によれば、一価の基Ｅは、重合性ポリシロキサン樹脂組成物の全（メタ）アクリラート含有量が０．２０〜０．５０ｍｍｏｌ／ｇ、より好ましくは０．２５〜０．４５ｍｍｏｌ／ｇの範囲であるように（メタ）アクリラート基を含有する。重合性ポリシロキサン樹脂組成物の全（メタ）アクリラート含有量は、１Ｈ−ＮＭＲによって決定される。
【００４１】
好ましい実施形態によれば、Ｅは、以下の式（ＩＶ）：
【化３】
2021527630.tif 000005
による基であり、式中、
Ｒ１は、水素原子、またはＣ１〜１２アルキル基を表し、
Ｘ３は、酸素原子、硫黄原子、または基ＮＲ２（式中、Ｒ２は、水素原子、Ｃ１〜１２アルキル基、もしくはアリル基である）を表し、
Ｌ５は、二価の炭化水素リンカー基、またはポリシロキサン含有リンカー基、好ましくはＣ２〜２０アルキレン基であり、
Ｘ４は、酸素原子、硫黄原子、または基ＮＲ３（式中、Ｒ３は、水素原子、もしくはＣ１〜１２アルキル基である）を表し、
ａは、１〜２０の整数を表す。
【００４２】
好ましくは、Ｒ１は、Ｃ１〜４アルキル基、より好ましくはメチル基を表す。
【００４３】
第１の実施形態によれば、Ｘ３は、好ましくは酸素原子または硫黄原子、より好ましくは酸素原子を表す。第２の実施形態によれば、Ｘ３は、好ましくは基ＮＲ２（式中、Ｒ２は、水素原子、Ｃ１〜１２アルキル基、もしくはアリル基である）を表す。
【００４４】
好ましくは、Ｘ４は、酸素原子または硫黄原子、より好ましくは酸素原子を表す。
【００４５】
Ｌ５は、二価の炭化水素リンカー基、またはポリシロキサン含有リンカー基である。ポリシロキサン含有リンカー基は、ポリシロキサン基であってよいか、または主鎖に１つ以上の炭化水素フラグメントを含有してよい。好ましくは、Ｌ５は、線状または分岐Ｃ２〜３アルキレン基である。
【００４６】
好ましい実施形態によれば、基−［Ｌ５−Ｘ４］−は、以下の基から選択される：
【化４】
2021527630.tif 000006
【００４７】
好ましくは、ａは、１〜１０の整数である。
【００４８】
好ましい実施形態によれば、Ｅは、以下の式（Ｖ）：
【化５】
2021527630.tif 000007
のポリシロキサン基であり、式中、
同じであるかまたは異なっていてよいＲ４は独立して、直鎖、分岐、または環状アルキル基を表し、
Ｌ６は、二価の炭化水素リンカー基、好ましくはＣ２〜２０アルキレン基であり、
Ｘ５は、酸素原子、硫黄原子、または基ＮＲ５（式中、Ｒ５は、水素原子、もしくはＣ１〜１２アルキル基である）を表し、
ｂは、０、または１〜１０００の整数であり、
ｃは、０または１である。
【００４９】
好ましい実施形態によれば、Ｒ４は、任意選択で置換された直鎖Ｃ１〜１２アルキル基であり、好ましくは、任意選択で置換された直鎖Ｃ１〜６アルキル基である。
【００５０】
好ましい実施形態によれば、Ｒ４は、任意選択で置換された分岐Ｃ１〜１２アルキル基であり、好ましくは、任意選択で置換された分岐Ｃ１〜６アルキル基である。
【００５１】
好ましい実施形態によれば、Ｒ４は、任意選択で置換された環状Ｃ１〜１２アルキル基であり、好ましくは、任意選択で置換された環状Ｃ１〜６アルキル基である。
【００５２】
より好ましくは、Ｒ４は、メチル基である。
【００５３】
好ましくは、Ｘ５は、酸素原子または硫黄原子、より好ましくは酸素原子を表す。
【００５４】
好ましくは、ｂは、１〜１０００の整数であり、より好ましくは、１〜１００の整数であり、さらにより好ましくは、１〜１０の整数である。
【００５５】
好ましくは、ｃは、１である。
【００５６】
好ましい実施形態によれば、Ｅは、任意選択で置換された線状Ｃ２〜２０アルコキシ基である。
【００５７】
好ましい実施形態によれば、Ｅは、任意選択で置換された分岐Ｃ２〜２０アルコキシ基である。
【００５８】
好ましくは、Ｅは、任意選択で置換された線状Ｃ２〜１５アルコキシ基であり、より好ましくは、無置換線状Ｃ２〜１５アルコキシ基であり、さらにより好ましくは、無置換線状Ｃ１２アルコキシ基である。
【００５９】
好ましい実施形態によれば、Ｅは、任意選択で置換された線状Ｃ２〜２０チオアルキル基である。
【００６０】
好ましい実施形態によれば、Ｅは、任意選択で置換された分岐Ｃ２〜２０チオアルキル基である。
【００６１】
好ましくは、Ｅは、任意選択で置換された線状Ｃ２〜１５チオアルキル基であり、より好ましくは、無置換線状Ｃ２〜１５チオアルキル基である。
【００６２】
好ましい実施形態によれば、Ｅは、ＲＮＨ基であり、式中、Ｒは、Ｃ２〜２０アルキル基である。
【００６３】
好ましくは、Ｒは、任意選択で置換された線状Ｃ２〜２０アルキル基である。
【００６４】
好ましくは、Ｒは、任意選択で置換された分岐Ｃ２〜２０アルキル基である。
【００６５】
好ましくは、Ｒは、任意選択で置換された線状Ｃ２〜１５アルキル基であり、より好ましくは、無置換線状Ｃ２〜１５アルキル基であり、さらにより好ましくは、無置換線状Ｃ２〜５アルキル基である。
【００６６】
式（Ｉ）の化合物において、Ｌ１は、以下の式（ＩＩ）：
【化６】
2021527630.tif 000008
の二価の基を表し、式中、
２つ以上のＬ３が存在する場合、同じであるかまたは異なっていてよいＬ３は、独立して、最大４つの式（ＩＩＩ）：
−Ｌ１−Ｅ
（ＩＩＩ）
の置換基（式中、Ｌ１はおよびＥは、上記で定義されるとおりである）で置換されてよい二価のリンカー基を表し、
２つ以上のＬ４が存在する場合、同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１、Ｘ２、Ｙ１、およびＹ２は、同じであるかまたは異なっていてもよく、２つ以上のＸ１、Ｘ２、Ｙ１、またはＹ２が存在する場合、Ｘ１、Ｘ２、Ｙ１、およびＹ２は、同じであるかまたは異なっていてよく、独立して、酸素原子、硫黄原子、および基ＮＲ’（式中、Ｒ’は、水素原子もしくはＣ１〜４アルキル基である）を表し、
ｍは、０、または１〜４０の整数を表す。
【００６７】
ｍが１より大きい場合、式（ＩＩ）の二価の基の繰り返し単位
【化７】
2021527630.tif 000009
が同じであるかまたは異なっていてよいように、Ｌ３、Ｌ４、Ｘ１、Ｘ２、Ｙ１、およびＹ２は、各々独立して、上記で定義されるように同じであるかまたは異なっていてよい。
【００６８】
式（ＩＩ）の二価の基は、同じ繰り返し単位のオリゴマーもしくはポリマー鎖、または異なる繰り返し単位の交互オリゴマーもしくはポリマー鎖、および／または異なる繰り返し単位のランダムポリマー鎖を含んでよいことを理解すべきである。さらに、式（ＩＩ）のｍは、本明細書に示されるような式（Ｉ）の化合物の特定の実施形態のｉおよびｊを包含してよい。
【００６９】
好ましい実施形態によれば、Ｌ３は、主鎖に最大１０のヘテロ原子を含有してよい、上記で定義されるようなＣ２〜２０アルキレン基を表し、ヘテロ原子は、酸素、硫黄、またはＮＲ＃（式中、Ｒ＃は、水素原子、または直鎖、分岐もしくは環状Ｃ１〜６アルキル基を表す）から選択される。
【００７０】
好ましい実施形態によれば、Ｌ３は、以下の式（ＶＩ）：
【化８】
2021527630.tif 000010
による基を表し、式中、
同じであるかまたは異なっていてよいＲａ１およびＲａ２は、独立して、水素原子、Ｃ１〜６線状または分岐アルキル基、Ｃ４〜１０アリール基、重合性二重結合含有有機残基、好ましくは（メタ）アクリラート基含有有機残基、以下の式［−Ｘ’’Ｌ’’］ｍＲａ３（式中、Ｘ’’はＯ、Ｓ、もしくはＮＲａ４（式中、Ｒａ４は、水素原子、重合性二重結合を含有する有機残基、好ましくは（メタ）アクリラート基を含有する有機残基、線状もしくは分岐Ｃ１〜６アルキル基、もしくはＣ４〜１０アリール基を表す）を表し、Ｌ’’は、Ｃ１〜６線状もしくは分岐アルキル基、Ｃ４〜１０アリール基、もしくはＳｉＲａ５２基（式中、同じであるかもしくは異なっていてよいＲａ５は、独立して、重合性二重結合を含有する有機残基、好ましくは（メタ）アクリラート基を含有する有機残基、もしくはＣ１〜４アルキル基、好ましくはメチル基を表す）を表し、ｍは、１〜２０の整数であり、Ｒａ３は、重合性二重結合を含有する有機残基、好ましくは（メタ）アクリラート基を含有する有機残基、Ｃ１〜４アルキル基、もしくはＣ４〜１０アリール基である）の基を表し、Ｒａ１およびＲａ２は、式（ＩＩＩ）の基を含んでよく、
ｄは、１〜２０の整数、好ましくは１〜１０の整数であり、より好ましくは、ｄは６である。
【００７１】
好ましくは、Ｌ３は、以下の基から選択される：
【化９】
2021527630.tif 000011
【００７２】
好ましい実施形態によれば、Ｌ３は、以下の式（ＶＩＩ）：
【化１０】
2021527630.tif 000012
による基を表し、式中、
同じであるかまたは異なっていてよいＲｂ１、Ｒｂ２、Ｒｂ３、およびＲｂ４は、独立して、水素原子、Ｃ１〜６線状または分岐アルキル基、Ｃ４〜１０アリール基、重合性二重結合含有有機残基、好ましくは（メタ）アクリラート基含有有機残基、以下の式［−Ｘ’’’Ｌ’’’］ｍＲｂ５（式中、Ｘ’’’はＯ、Ｓ、もしくはＮＲｂ６（式中、Ｒｂ６は、水素原子、重合性二重結合を含有する有機残基、好ましくは（メタ）アクリラート基を含有する有機残基、線状もしくは分岐Ｃ１〜６アルキル基、もしくはＣ４〜１０アリール基を表す）を表し、Ｌ’’’は、Ｃ１〜６線状もしくは分岐アルキル基、Ｃ４〜１０アリール基、もしくはＳｉＲｂ７２基（式中、同じであるかもしくは異なっていてよいＲｂ７は、独立して、重合性二重結合を含有する有機残基、好ましくは（メタ）アクリラート基を含有する有機残基、もしくはＣ１〜４アルキル基、好ましくはメチル基を表す）を表し、ｍは、１〜２０の整数であり、Ｒｂ５は、重合性二重結合を含有する有機残基、好ましくは（メタ）アクリラート基を含有する有機残基、Ｃ１〜４アルキル基、もしくはＣ４〜１０アリール基である）の基を表し、Ｒｂ１、Ｒｂ２、Ｒｂ３、およびＲｂ４は、式（ＩＩＩ）の基を含んでよく、
Ｘ５およびＸ６は、同じであるかまたは異なっていてよく、２つ以上のＸ５またはＸ６が存在する場合、Ｘ５およびＸ６は、同じであるかまたは異なっていてよく、独立して、酸素原子、硫黄原子、および基ＮＲＮ（式中、ＲＮは、水素原子もしくはＣ１〜４アルキル基である）を表し、
Ｌ６は、二価の炭化水素リンカー基、好ましくはＣ２〜２０アルキレン基であり、
ｅは、１〜１０の整数であり、
ｆは、１〜１００、具体的には、１〜４０または４０〜１００の整数であり、
ｇは、０または１である。
【００７３】
好ましくは、Ｌ６は、線状または分岐Ｃ２〜３アルキレン基である。
【００７４】
好ましい実施形態によれば、基−［Ｌ６−Ｘ５］−は、以下の基から選択される：
【化１１】
2021527630.tif 000013
【００７５】
好ましい実施形態によれば、Ｌ３は、以下の式（ＶＩＩＩ）：
【化１２】
2021527630.tif 000014
による基を表し、式中、
同じであるかまたは異なっていてよいＲ６は、独立して、直鎖、分岐、または環状アルキル基を表し、
Ｘ７は、酸素原子、硫黄原子、および基ＮＲＮ１（式中、ＲＮ１は、水素原子、もしくはＣ１〜４アルキル基である）を表し、
Ｌ７およびＬ８は、二価の炭化水素リンカー基、好ましくはＣ２〜２０アルキレン基であり、
ｈは、０、または１〜１０００の整数であり、
ｔは、０または１である。
【００７６】
Ｌ３はまた、以下の式（ＶＩＩＩａ）、（ＶＩＩＩｂ）、または（ＶＩＩＩｃ）
【化１３】
2021527630.tif 000015
のポリシロキサン基であってもよく、式中、
Ｒ１＃は、１〜８つの炭素原子を有するアルキレンであり、
Ｒ２＃は、１〜４つの炭素原子を有するアルキルであり、
Ｒ４＃は、アルキル、アルコキシ、またはシクロアルキル基であり、
ｙ＃は、５〜２０の整数である。
【００７７】
好ましい実施形態によれば、Ｒ６は、任意選択で置換された直鎖Ｃ１〜１２アルキル基であり、好ましくは、任意選択で置換された直鎖Ｃ１〜６アルキル基である。
【００７８】
好ましい実施形態によれば、Ｒ６は、任意選択で置換された分岐Ｃ１〜１２アルキル基であり、好ましくは、任意選択で置換された分岐Ｃ１〜６アルキル基である。
【００７９】
好ましい実施形態によれば、Ｒ６は、任意選択で置換された環状Ｃ１〜１２アルキル基であり、好ましくは、任意選択で置換された環状Ｃ１〜６アルキル基である。
【００８０】
より好ましくは、Ｒ６は、メチル基である。
【００８１】
好ましくは、Ｘ７は、酸素原子を表す。
【００８２】
好ましくは、同じであるかまたは異なっていてよいＬ７およびＬ８は、独立して、線状または分岐Ｃ２〜３アルキレン基を表す。
【００８３】
より好ましくは、同じであるかまたは異なっていてよいＬ７およびＬ８は、独立して、以下の基から選択される：
【化１４】
2021527630.tif 000016
【００８４】
ｈは、１〜４０の整数であり、好ましくは、ｈは、１〜２０の整数であり、より好ましくは、１〜１０の整数である。
【００８５】
好ましくは、ｔは、１である。
【００８６】
好ましい実施形態によれば、Ｌ４は、Ｌ３によって定義されるような任意の基を表してよい。
【００８７】
好ましい実施形態によれば、Ｌ４は、以下の式（ＩＸ）：
【化１５】
2021527630.tif 000017
による基を表し、式中、
ＥおよびＬ１は、上記のように定義され、
Ｌ９は、二価の炭化水素リンカー基、好ましくはＣ２〜２０アルキレン基であり、
２つ以上のＸ９が存在する場合、Ｘ９基は同じであるかまたは異なっていてよく、独立して、酸素原子、硫黄原子、および基ＮＲＮ２（式中、ＲＮ２は、水素原子、もしくはＣ１〜４アルキル基である）を表し、
ｕは、１〜４０の整数である。
【００８８】
好ましくは、Ｘ９は、酸素原子または硫黄原子であり、より好ましくは酸素原子である。
【００８９】
好ましくは、ｕは、１または２であり、好ましくは２である。
【００９０】
好ましい実施形態によれば、式（ＩＸ）による基は、以下の基から選択される：
【化１６】
2021527630.tif 000018
【００９１】
式（ＩＩ）の基において、Ｘ１およびＸ２は、同じであるかまたは異なっていてよく、２つ以上のＸ１およびＸ２が存在する場合、Ｘ１およびＸ２は、同じであるかまたは異なっていてよく、独立して、酸素原子、硫黄原子、および基ＮＲ’（式中、Ｒ’は、水素原子もしくはＣ１〜４アルキル基である）を表す。好ましくは、Ｘ１およびＸ２は、酸素原子を表す。
【００９２】
式（ＩＩ）の基において、Ｙ１およびＹ２は、同じであるかまたは異なっていてよく、２つ以上のＹ１およびＹ２が存在する場合、Ｙ１およびＹ２は、同じであるかまたは異なっていてよく、独立して、酸素原子、硫黄原子、および基ＮＲ’（式中、Ｒ’は、水素原子もしくはＣ１〜４アルキル基である）を表す。好ましくは、Ｙ１およびＹ２は、基ＮＲ’（式中、Ｒ’は、水素原子またはＣ１〜４アルキル基である）を表す。より好ましくは、Ｙ１およびＹ２は、基ＮＲ’（式中、Ｒ’は、水素原子である）を表す。
【００９３】
式（ＩＩ）の基において、ｍは、０、または１〜４０の整数を表す。
【００９４】
好ましい実施形態では、ｍは、０である。
【００９５】
好ましい実施形態では、ｍは、１〜１０の整数である。
【００９６】
好ましくは、ｍは、１または２である。
【００９７】
式（Ｉ）の化合物において、Ｚは、Ｌ３によって定義されるような任意の基を表す。
【００９８】
好ましい実施形態では、Ｚは、Ｌ４によって定義されるような任意の基を表す。
【００９９】
好ましくは、Ｚは、式（ＸＩ）による基を表す。
【０１００】
式（Ｉ）の化合物において、Ｌ２は、Ｌ３またはＬ４によって定義されるような任意の基を表す。好ましくは、Ｌ２は、Ｌ３によって定義されるような任意の基を表す。
【０１０１】
好ましくは、Ｌ２は、以下の基から選択される：
【化１７】
2021527630.tif 000019
【０１０２】
好ましい実施形態では、Ｌ２は、単結合を表す。
【０１０３】
式（Ｉ）の化合物において、ｎは、０、または１〜４の整数を表す。
【０１０４】
好ましい実施形態では、ｎ＞０である。
【０１０５】
好ましい実施形態では、ｎは０であり、Ｌ２は式（ＩＩ）の二価の基であり、式中、ｍは０である。
【０１０６】
好ましい実施形態では、ｎ＝０であり、Ｌ２は式（ＩＩ）の二価の基表し、式中、
Ｌ３は、二価のＣ１〜１２炭化水素基、またはポリシロキサン基であり、
２つ以上のＬ４が存在する場合、同じであるかまたは異なっていてよいＬ４は、独立して、最大４つの式（ＩＩＩ）の置換基（式中、Ｌ１はおよびＥは、上記で定義されるとおりである）で置換されてもよい二価のリンカー基を表し、
Ｘ１およびＸ２は、酸素原子であり、
Ｙ１およびＹ２は、ＮＨ基であり、
ｍは、１〜４０の整数である。
【０１０７】
好ましい実施形態では、ｎ＞０であり、Ｌ２は式（ＩＩ）の二価の基表し、式中、
Ｌ３は、二価のＣ１〜１２炭化水素基、またはポリシロキサン基であり、
２つ以上のＬ４が存在する場合、同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１およびＸ２は、酸素原子であり、
Ｙ１およびＹ２は、ＮＨ基であり、
ｍは、１〜４０の整数である。
【０１０８】
好ましい実施形態によれば、Ｌ１およびＬ２は、独立して、式（ＩＩ）の二価の基を表し、式中、
Ｌ３は、二価のＣ１〜１２炭化水素基、またはポリシロキサン基であり、
２つ以上のＬ４が存在する場合、同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１およびＸ２は、酸素原子であり、
Ｙ１およびＹ２は、ＮＨ基であり、
ｍは、１〜４０の整数であり、
Ｚは、二価のＣ１〜１２炭化水素基である。
【０１０９】
ｍが１より大きい場合、式（ＩＩ）の二価の基の繰り返し単位
【化１８】
2021527630.tif 000020
が同じであるかまたは異なっていてよいように、Ｌ３、Ｌ４、Ｘ１、Ｘ２、Ｙ１、およびＹ２は、各々独立して、上記で定義されるように同じであるかまたは異なっていてよい。
【０１１０】
式（ＩＩ）の二価の基は、同じ繰り返し単位のオリゴマーもしくはポリマー鎖、または異なる繰り返し単位の交互オリゴマーもしくはポリマー鎖、および／または異なる繰り返し単位のランダムポリマー鎖を含んでよいことを理解すべきである。さらに、式（ＩＩ）のｍは、以下に示されるような式（Ｉ）の化合物の特定の実施形態のｉおよびｊを包含してよい。
【０１１１】
特定の実施形態によれば、式（Ｉ）の化合物は、以下の式：
【化１９】
2021527630.tif 000021
のいずれか１つの化合物であり、式中、
Ｂ＃は、
【化２０】
2021527630.tif 000022
であり、
Ａ＃は
【化２１】
2021527630.tif 000023
であり、
Ｅ＃は
【化２２】
2021527630.tif 000024
であり、
Ｒ＃は、２〜２５の炭素原子を有するアルキレンであり、
Ｒ’＃は、ＨまたはＣＨ３であり、
Ｒ’’＃は、２〜１５の炭素原子を有するアルキレンであり、
Ｒ１＃は、１〜８つの炭素原子を有するアルキレンであり、
Ｒ２＃は、１〜４つの炭素原子を有するアルキルであり、
Ｒ４＃は、アルキル、アルコキシ、またはシクロアルキル基であり、
ｉおよびｊは、独立して、１〜２０の整数であり、
ｘ＃は、２〜１０の整数であり、
ｙ＃は、５〜２０の整数であり、
ｂ＃は、５０〜１００の整数であり、
ｋは、５〜１５の整数である。
【０１１２】
好ましい実施形態によれば、式（Ｉ）の化合物は、１００〜１０．０００Ｄａ、より好ましくは３００〜２０００Ｄａの分子量を有する。
【０１１３】
好ましくは、式（Ｉ）の化合物は、０．００１〜１００Ｐａｓ、より好ましくは０．１〜１０Ｐａｓの範囲の粘度を有する。粘度は、流れに対する流体の内部抵抗の尺度である。粘度は、２５℃の温度で様々な種類の粘度計およびレオメータにより測定され得る。
【０１１４】
好ましい実施形態によれば、−Ｌ１−Ｚ−は、式（ＩＩ）の二価の基を表し、これは、ジイソシアナート化合物、ジオール化合物、および少なくとも３つのヒドロキシル基を有するポリオール化合物を反応させることによって得ることができる。
【０１１５】
好ましい実施形態によれば、Ｌ２は、式（ＩＩ）の二価の基を表し、これは、ジイソシアナート化合物およびジオール化合物を反応させることによって得ることができる。
【０１１６】
好ましい実施形態によれば、重合性ポリシロキサン樹脂混合物は、
（ａ）ｘ等量の、以下の式（Ｘ）：
ＨＯ−Ｌ４（ＯＨ）ｌ
（Ｘ）
（式中、
Ｌ４は、（ｌ＋１）価のリンカー基であり、
ｌは、１〜５の整数である）
の１つ以上のジ−またはポリオール化合物と、
（ｂ）ｙ等量の、以下の式（ＸＩ）：
ＯＣＮ−Ｌ３ＮＣＯ
（ＸＩ）
（式中、
Ｌ３は、二価のリンカー基である）
の１つ以上の化合物と、
（ｃ）ｚ等量の、以下の式（ＸＩＩ）：
【化２３】
2021527630.tif 000025
（式中、
Ｒ１は、水素原子、またはＣ１〜１２アルキル基を表し、
Ｘ３は、酸素原子、硫黄原子、または基ＮＲ２（式中、Ｒ２は、水素原子、Ｃ１〜１２アルキル基、もしくはアリル基である）を表し、
Ｌ５は、二価の炭化水素リンカー基、好ましくはＣ２〜２０アルキレン基であり、
Ｘ４は、酸素原子、硫黄原子、または基ＮＲ３（式中、Ｒ３は、水素原子、もしくはＣ１〜１２アルキル基である）を表し、
ａは、１〜２０の整数を表す）
の１つ以上の化合物、
を含む混合物を反応させることによって得ることができ、
０．０５≦ｘ／ｙ≦０．６６、かつ
【数１】
2021527630.tif 000026
であり、
ｘ、ｙ、およびｚは、成分（ａ）、（ｂ）、および（ｃ）のモル等量であり、
【数２】
2021527630.tif 000027
は、成分（ａ）の平均ヒドロキシル官能価：
【数３】
2021527630.tif 000028
であり、
ｌは、式（Ｘ）で定義されるとおりであり、ｘｌ／ｘは、ｌ＋１のヒドロキシル官能価を有する化合物のモル分率である。
【０１１７】
混合物は、ｘモル等量の成分（ａ）、ｙモル等量の成分（ｂ）、およびｚモル等量の成分（ｃ）を含有する。
【０１１８】
モル等量は、０．０５≦ｘ／ｙ≦０．６６、かつ２ｙ−ｆｘ≦ｚ≦１．５（２ｙ−ｆｘ）となるように調整され、ｆは、以下の式：
【数４】
2021527630.tif 000029
によって定義される成分（ａ）の平均ヒドロキシル官能価であり、
Ｉは、式（Ｘ）で定義されるとおりであり、ｘＩ／ｘは、Ｉ＋１のヒドロキシル官能価を有する化合物のモル分率である。
【０１１９】
したがって、成分（ａ）のモル等量ｘは、成分（ａ）に含有される１つ以上のジ−および／またはポリヒドロキシル化合物の官能価に依存する。好ましい実施形態によれば、Ｉは１である。Ｉが１である場合、ｆは２である。さらなる好ましい実施形態によれば、混合物は、式（Ｉ）の１つの化合物を含有し、好ましくは、Ｉは１である。結果として、式（Ｉ）による化合物は、線状である。
【０１２０】
本発明によれば、モル等量ｙは、０．０５≦ｘ／ｙ≦０．６６という点で、モル等量ｘより大きい。ｙ＞ｘを考慮し、かつｒ’＝ｘ／ｙのモル比に依存して、重合度（Ｐａ）は、Ｐａ＝（１＋ｒ’）／（１−ｒ’）に従って増大する。ｘ／ｙ＞０．６６の場合、重合性組成物の粘度は過度に大きくなる場合があり、その結果、多量の溶媒または反応性希釈剤が、本発明の光硬化性歯科用印象材を提供するために必要とされる。ｘ／ｙ＜０．０５の場合、重合性組成物は、成分（ｂ）と成分（ｃ）間の過剰量の反応生成物を含有し、それにより、本発明の光硬化性歯科用印象材の機械的特性は低下する。
【０１２１】
混合物は、ｚモル等量の、１つ以上の連鎖停止化合物（ｃ）を含有する。ｚの量は、２ｙ−ｆｘ≦ｚ≦１．５（２ｙ−ｆｘ）となるように本発明に従って選択され、ｆは、上記で定義される成分（ａ）の平均ヒドロキシル官能価である。好ましくは、ｚは、２ｙ−ｆｘである。ｘ＜２ｙ−ｆｘの場合、本発明の重合性混合物に含有されるマクロモノマー中の末端基の含有量は減少する場合があり、これは、本発明の歯科用複合材料の機械的特性を考えると好ましくない。ｚ＞１．５（２ｙ−ｆｘ）の場合、過剰量の連鎖停止化合物は、成分（ａ）と成分（ｂ）の反応と競合し、マクロモノマー形成を妨げる場合がある。
【０１２２】
重合性混合物の平均分子量
【数５】
2021527630.tif 000030
は、以下の式に従って推定されてよい：
【数６】
2021527630.tif 000031
【０１２３】
上記の式において、
【数７】
2021527630.tif 000032
は成分（ａ）の平均分子量であり、
【数８】
2021527630.tif 000033
は成分（ｂ）の平均分子量であり、
【数９】
2021527630.tif 000034
は成分（ｃ）の平均分子量である。
【０１２４】
代替の実施形態によれば、重合性ポリシロキサン樹脂混合物は、
（ａ’）ｘ等量の、以下の式（Ｘ’）：
ＯＣＮ−Ｌ４’（ＮＣＯ）ｌ’
（Ｘ’）
（式中、
Ｌ４’は、（ｌ’＋１）価のリンカー基であり、
ｌ’は、１〜５の整数である）
の１つ以上のジ−またはポリイソシアナート化合物と、
（ｂ’）ｙ等量の、以下の式（ＸＩ’）：
ＨＯ−Ｌ３’ＯＨ
（ＸＩ’）
（式中、
Ｌ３’は、二価のリンカー基である）
の１つ以上のジオール化合物と、
（ｃ’）ｚ等量の、以下の式（ＸＩＩ’）：
【化２４】
2021527630.tif 000035
（式中、
Ｒ１’は、水素原子、またはＣ１〜１２アルキル基を表し、
Ｘ３’は、酸素原子、硫黄原子、または基ＮＲ２（式中、Ｒ２は、水素原子、Ｃ１〜１２アルキル基、もしくはアリル基である）を表し、
Ｌ５’は、二価の炭化水素リンカー基、好ましくはＣ２〜２０アルキレン基であり、
ｓは、０、または１〜６の整数を表す）
の１つ以上の化合物、
を含む混合物を反応させることによって得ることができ、
０．０５≦ｘ／ｙ≦０．６６、かつ
【数１０】
2021527630.tif 000036
であり、
ｘ、ｙ、およびｚは、成分（ａ’）、（ｂ’）、および（ｃ’）のモル等量であり、
【数１１】
2021527630.tif 000037
は、成分（ａ）の平均イソシアナート官能価：
【数１２】
2021527630.tif 000038
であり、
ｌは、式（Ｘ’）で定義されるようなｌ’であり、ｘｌ／ｘは、ｌ’＋１のイソシアナート官能価を有する化合物のモル分率である。
【０１２５】
混合物は、ｘモル等量の成分（ａ’）、ｙモル等量の成分（ｂ’）、およびｚモル等量の成分（ｃ’）を含有する。
【０１２６】
モル等量は、０．０５≦ｘ／ｙ≦０．６６、かつ２ｙ−ｆｘ≦ｚ≦１．５（２ｙ−ｆｘ）となるように調整され、ｆは、以下の式：
【数１３】
2021527630.tif 000039
によって定義される成分（ａ）の平均イソシアナート官能価であり、
Ｉは、式（Ｘ）で定義されるとおりであり、ｘＩ／ｘは、Ｉ＋１のヒドロキシル官能価を有する化合物のモル分率である。
【０１２７】
したがって、成分（ａ）のモル等量ｘは、成分（ａ）に含有される１つ以上のジ−および／またはポリヒドロキシル化合物の官能価に依存する。好ましい実施形態によれば、Ｉは１である。Ｉが１である場合、ｆは２である。さらなる好ましい実施形態によれば、混合物は、式（Ｉ）の１つの化合物を含有し、好ましくは、Ｉは１である。結果として、式（Ｉ）による化合物は、線状である。
【０１２８】
本発明によれば、モル等量ｙは、０．０５≦ｘ／ｙ≦０．６６という点で、モル等量ｘより大きい。ｙ＞ｘを考慮し、かつｒ’＝ｘ／ｙのモル比に依存して、重合度（Ｐａ）は、Ｐａ＝（１＋ｒ’）／（１−ｒ’）に従って増大する。ｘ／ｙ＞０．６６の場合、重合性組成物の粘度は過度に大きくなる場合があり、その結果、多量の溶媒または反応性希釈剤が、本発明の光硬化性歯科用印象材を提供するために必要とされる。ｘ／ｙ＜０．０５の場合、重合性組成物は、成分（ｂ）と成分（ｃ）間の過剰量の反応生成物を含有し、それにより、本発明の光硬化性歯科用印象材の機械的特性は低下する。
【０１２９】
混合物は、ｚモル等量の、１つ以上の連鎖停止化合物（ｃ）を含有する。ｚの量は、２ｙ−ｆｘ≦ｚ≦１．５（２ｙ−ｆｘ）となるように本発明に従って選択され、ｆは、上記で定義される成分（ａ）の平均イソシアナート官能価である。好ましくは、ｚは、２ｙ−ｆｘである。ｘ＜２ｙ−ｆｘの場合、本発明の重合性混合物に含有されるマクロモノマー中の末端基の含有量は減少する場合があり、これは、本発明の歯科用複合材料の機械的特性を考えると好ましくない。ｚ＞１．５（２ｙ−ｆｘ）の場合、過剰量の連鎖停止化合物は、成分（ａ）と成分（ｂ）の反応と競合し、マクロモノマー形成を妨げる場合がある。
【０１３０】
重合性混合物の平均分子量
【数１４】
2021527630.tif 000040
は、以下の式に従って推定されてよい：
【数１５】
2021527630.tif 000041
【０１３１】
上記の式において、
【数１６】
2021527630.tif 000042
は成分（ａ’）の平均分子量であり、
【数１７】
2021527630.tif 000043
は成分（ｂ’）の平均分子量であり、
【数１８】
2021527630.tif 000044
は成分（ｃ’）の平均分子量である。
【０１３２】
好ましくは、光硬化性歯科用印象材は、光硬化性歯科用印象材の総重量に基づいて２〜９５重量パーセントの、式（Ｉ）の化合物を含む重合性ポリシロキサン樹脂組成物を含む。より好ましくは、光硬化性歯科用印象材は、光硬化性歯科用印象材の総重量に基づいて４〜２０重量パーセントの、式（Ｉ）の化合物を含む。
【０１３３】
さらに、光硬化性歯科用印象材は、好ましくは、光硬化性歯科用印象材の総重量に基づいて最高７５重量パーセントの、いかなるポリシロキサン部分もない式（Ｉ）の重合性化合物を含んでよい。好ましくは、光硬化性歯科用印象材は、光硬化性歯科用印象材の総重量に基づいて１０〜５０重量パーセントの、そのようないかなるポリシロキサン部分もない式（Ｉ）の重合性化合物を含んでよい。
【０１３４】
式（Ｉ）の重合性化合物調製では、カップリング剤が使用されてよい。好適なカップリング剤の例は、２−エチルヘキサン酸ビスマス（Ｋ−ＫＡＴ  ３４８）などのビスマス化合物、ジオクタン酸ジブチルスズなどのスズ化合物、および１，４−ジアザビシクロ［２．２．２］オクタン（ＤＡＢＣＯ）などの三級アミンである。
【０１３５】
フィラー
本発明の光硬化性歯科用印象材は、フィラーを含む。フィラーは好ましくは、例えば、電子顕微鏡によって、またはＭＡＬＶＥＲＮ  Ｍａｓｔｅｒｓｉｚｅｒ  ＳもしくはＭＡＬＶＥＲＮ  Ｍａｓｔｅｒｓｉｚｅｒ  ３０００装置によって具現化されるような従来のレーザー回折粒度測定方法を使用することによって測定される平均粒子径が、０．０５〜７５μｍの範囲である微粒子フィラーである。微粒子フィラーは、異なる平均粒子径を有する２つ以上の微粒子画分を表す多峰性微粒子フィラーであってよい。微粒子反応性フィラーはまた、異なる化学組成の粒子の混合物であってもよい。
【０１３６】
好ましくは、光硬化性歯科用印象材は、歯科用印象材の総重量に基づいて、１０〜６０重量パーセント、より好ましくは２０〜５０重量パーセントのフィラーを含む。
【０１３７】
フィラーの具体的な種類は、特に限定されない。使用可能な硬化深さを達成するために、重合性樹脂混合物の１つに匹敵する屈折率を有するフィラーが好ましい。したがって、シリカ、アルミナ、マグネシア、チタニア、無機塩類、金属酸化物、およびガラスなどの、毒物学的に許容される、無機、特に疎水性フィラーが採用されてよい。
【０１３８】
フィラーは、結晶形態、具体的には微粒子石英、非晶質二酸化ケイ素、具体的には珪藻土、およびシラン処理（ｓｉｌａｎａｔｅｄ）ヒュームドシリカを含む二酸化ケイ素などの、異なるフィラーの混合物であってよい。
【０１３９】
未硬化組成物の粘性および揺変性、ならびに硬化組成物の物性は、フィラーの大きさおよび表面積を変えることによって制御されてよい。
【０１４０】
フィラーは、１つ以上のシラン処理剤で表面処理されてよい。好ましいシラン処理剤としては、少なくとも１つの重合性二重結合、および水で容易に加水分解する少なくとも１つの基を有するものが挙げられる。そのような薬剤の例としては、３−メタクリルオキシプロピルトリメトキシシラン、３−メタクリルオキシプロピルジメトキシモノクロロシラン、３−メタクリルオキシプロピルジクロロモノメトキシシラン、メタクリルオキシプロピルトリクロロシラン、３−メタクリルオキシプロピルジクロロモノメチルシラン、３−メタクリルオキシプロピルモノクロロジメチルシラン、およびそれらの混合物が挙げられる。
【０１４１】
好ましいフィラーは、ヒュームドシリカ、石英、クリストバライト、ケイ酸カルシウム、珪藻土、ケイ酸ジルコニウム、ベントナイトなどのモンモリロナイト、ケイ酸アルミニウムナトリウムなどのモレキュラーシーブを含むゼオライト、酸化アルミニウムまたは酸化亜鉛またはそれらの混合酸化物などの金属酸化物粉末、硫酸バリウム、炭酸カルシウム、プラスター、およびガラス粉末である。
【０１４２】
好ましくは、光硬化性歯科用印象材は、光硬化性歯科用印象材の総重量に基づいて５〜５０重量パーセントの微粒子フィラーを含む。より好ましくは、フィラーは、光硬化性歯科用印象材の総重量に基づいて１０〜４５重量パーセントの量で含有される。
【０１４３】
光開始剤
本発明の光硬化性歯科用印象材は、光開始剤を含む。光開始剤は、化学光に曝露されるとフリーラジカルを生成する。フリーラジカルは典型的には、２つの経路のいずれかによって生成されてよい：
（１）光開始剤がエネルギー吸収によって励起し、それに続いて化合物が１つ以上のラジカルに分解する（Ｎｏｒｒｉｓｈ  Ｉ型）、または
（２）光開始剤が励起し、励起された光開始剤化合物が、エネルギー移動もしくは酸化還元反応のいずれかによって第２の化合物と相互作用して化合物のいずれかからフリーラジカルを形成する（Ｎｏｒｒｉｓｈ  ＩＩ型）。
【０１４４】
本発明によれば、本発明による重合性シリコーン化合物の混合物の重合を開始できる任意の化合物または系が使用されてよい。
【０１４５】
例えば、好適な光開始剤系は、二成分または三成分系の形態であってよい。二成分系は、光開始剤および電子供与体化合物を含んでよく、三成分系は、例えばＵＳ  ５，５４５，６７６に記載されるように、ヨードニウム、スルホニウム、またはホスホニウム塩、光開始剤、および電子供与体化合物を含んでよい。
【０１４６】
好適な光開始剤は、約４００ｎｍ〜約５２０ｎｍ（好ましくは、約４５０ｎｍ〜約５００ｎｍ）の範囲内のいくらかの光を吸収するモノケトンおよびジケトンである。特に好適な化合物としては、約４００ｎｍ〜約５２０ｎｍ（さらにより好ましくは、約４５０ｎｍ〜約５００ｎｍ）の範囲内のいくらかの光を吸収するアルファ−ジケトンが挙げられる。例としては、カンファーキノン、ベンジル、フリル、３，３，６，６−テトラメチルシクロヘキサンジオン、フェナントラキノン、１−フェニル−１，２−プロパンジオンおよび他の１−アリール−２−アルキル−１，２−エタンジオン、ならびに環状アルファ−ジケトンが挙げられる。
【０１４７】
さらに、好適な光開始剤は、ＥＰ  ３２３１４１３  Ａ１およびＥＰ  ３１５３１５０  Ａ１に開示されるような、以下の式（ＩＩＩ）の化合物である：
【化２５】
2021527630.tif 000045
【０１４８】
式（ＸＩＩＩ）の化合物において、Ｍは、ＧｅまたはＳｉである。
【０１４９】
さらに、式（ＸＩＩＩ）の化合物において、Ｒ７、Ｒ８およびＲ９は、同じであるかまたは異なっていてよく、独立して、有機基を表す。好ましくは、Ｒ７およびＲ８は、互いに独立して、置換または無置換ヒドロカルビルまたはヒドロカルビルカルボニル基を表し、Ｒ９は、置換または無置換ヒドロカルビル基を表す。ヒドロカルビル基は、アルキル基、シクロアルキル基、シクロアルキルアルキル基、アリールアルキル基、またはアリール基であってよい。アルキル基は、線状Ｃ１〜２０または分岐Ｃ３〜２０アルキル基、典型的には、線状Ｃ１〜８または分岐Ｃ３〜８アルキル基であってよい。Ｃ１〜１６アルキル基についての例としては、１〜６つの炭素原子、好ましくは１〜４つの炭素原子を有する線状または分岐アルキル基、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、およびｎ−ヘキシルを挙げることができる。シクロアルキル基は、Ｃ３〜２０シクロアルキル基、典型的には、Ｃ３〜８シクロアルキル基であってよい。シクロアルキル基の例としては、３〜６つの炭素原子を有するもの、例えば、シクロプロピル、シクロブチル、シクロペンチル、およびシクロヘキシルを挙げることができる。シクロアルキルアルキル基は、４〜２０の炭素原子を有してよく、１〜６つの炭素原子を有する線状または分岐アルキル基と３〜１４の炭素原子を有するシクロアルキル基との組み合わせを含んでよい。シクロアルキルアルキル（−）基の例としては、例えば、メチルシクロプロピル、メチルシクロブチル、メチルシクロペンチル、メチルシクロヘキシル、エチルシクロプロピル、エチルシクロブチル、エチルシクロペンチル、エチルシクロヘキシル、プロピルシクロプロピル、プロピルシクロブチル、プロピルシクロペンチル、プロピルシクロヘキシルを挙げることができる。アリールアルキル基は、Ｃ７〜２０アリールアルキル基、典型的には、１〜６つの炭素原子を有する線状または分岐アルキル基と６〜１０の炭素原子を有するアリール基との組み合わせであってよい。アリールアルキル基の具体例は、ベンジル基またはフェニルエチル基である。アリール基としては、６〜１０の炭素原子を有するアリール基を挙げることができる。アリール基の例は、フェニルおよびナフチルである。
【０１５０】
Ｒ７およびＲ８のヒドロカルビルカルボニル基は、アシル基（Ｒｏｒｇ−（Ｃ＝Ｏ）−）（式中、有機残基Ｒｏｒｇは、上記で定義されるようなヒドロカルビル残基である）を表す。
【０１５１】
式（ＸＩＩＩ）の化合物は、１つまたは２つのヒドロカルビルカルボニル基を含有してよく、すなわち、Ｒ７およびＲ８のいずれか１つが、ヒドロカルビルカルボニル基であるか、またはＲ７およびＲ８の両方が、ヒドロカルビルカルボニル基である。好ましくは、式（ＸＩＩＩ）の化合物は、１つのヒドロカルビルカルボニル基を含有する。好ましくは、ヒドロカルビルカルボニル基は、アリールカルボニル基、より好ましくはベンゾイル基である。好ましくは、Ｒ７およびＲ８は、独立して、線状Ｃ１〜６または分岐Ｃ３〜６アルキル基、ならびにハロゲン原子、ニトロ基、Ｃ１〜４アルコキシ基、および−ＮＲｘＲｙ基（式中、ＲｘおよびＲｙは、互いに独立して、Ｃ１〜４アルキル基を表す）から選択される１〜３つの置換基で任意選択で置換されてよいフェニルまたはベンゾイル基からなる群から選択され、Ｒ９は、線状もしくは分岐Ｃ３〜６アルキル基またはフェニル基である。最も好ましくは、Ｒ７およびＲ８は、独立して、線状Ｃ１〜４または分岐Ｃ３もしくはＣ４アルキル基、ならびにハロゲン原子、ニトロ基、Ｃ１〜４アルコキシ基、および−ＮＲｘＲｙ基（式中、ＲｘおよびＲｙは、互いに独立して、Ｃ１〜４アルキル基を表す）から選択されるものからなる群から選択される１つの置換基で任意選択で置換されてよいフェニルまたはベンゾイル基の群から選択され、Ｒ９は、線状Ｃ１〜４または分岐Ｃ３もしくはＣ４アルキル基である。
【０１５２】
さらに、式（ＸＩＩＩ）の化合物において、Ｒ１０は、水素原子、有機基、または有機金属基を表し、ただし、Ｒ１０が水素原子である場合、開始剤系は、３００〜６００ｎｍの範囲に光吸収極大を有する増感剤化合物をさらに含む。
【０１５３】
第１の好ましい実施形態によれば、Ｒ１０は、以下の式（ＸＩＶ）：
【化２６】
2021527630.tif 000046
の基を表し、式中、Ｒ１１は、
（ｉ）以下の式（ＸＶ）：
【化２７】
2021527630.tif 000047
（式中、
Ｍ、Ｒ７、Ｒ８およびＲ９は、式（ＸＩＩＩ）について上記で定義されたのと同じ意味を有し、それにより、式（ＸＩＩＩ）の化合物は、対称もしくは非対称であってよい）
の基であるか、または
（ｉｉ）以下の式（ＸＶＩ）：
【化２８】
2021527630.tif 000048
（式中、
Ｘは、単結合、酸素原子、もしくは基ＮＲＸ１（式中、ＲＸ１は、置換もしくは無置換ヒドロカルビル基を表す）を表し、
Ｒ＊は、置換もしくは無置換ヒドロカルビル基、トリヒドロカルビルシリル基、モノ（ヒドロカルビルカルボニル）ジヒドロカルビルシリル基、もしくはジ（ヒドロカルビルカルボニル）モノヒドロカルビルシリル基を表す）
の基であるか、または
（ｉｉｉ）ＭがＳｉである場合、Ｒ１１は、置換もしくは無置換ヒドロカルビル基であってよい。
【０１５４】
トリヒドロカルビルシリル基、モノ（ヒドロカルビルカルボニル）ジヒドロカルビルシリル基、またはジ（ヒドロカルビルカルボニル）モノヒドロカルビルシリル基である式（ＸＶＩ）のＲ＊について、ヒドロカルビル基およびヒドロカルビルカルボニル基の各々は、Ｒ７、Ｒ８およびＲ９について定義されたのと同じ意味を有し、独立してそこから選択される。
【０１５５】
式（ＸＶＩ）において、ＲＸ１は、Ｒ９について定義されたのと同じ意味を有し、独立してそこから選択される。
【０１５６】
第２の好ましい実施形態によれば、Ｒ１０は、水素原子を表す。したがって、開始剤系は、増感剤化合物をさらに含む。増感剤化合物は、好ましくは、３００〜５００ｎｍの範囲に光吸収極大を有するアルファ−ジケトン増感剤化合物である。アルファ−ジケトン増感剤は、可視光を吸収し、式（ＸＩＩＩ）の水素供与化合物と光励起錯体を形成できる。アルファ−ジケトン光開始剤化合物は、カンファーキノン、１，２−ジフェニルエタン−１，２−ジオン（ベンジル）、１，２−シクロヘキサンジオン、２，３−ペンタンジオン、２，３−ヘキサンジオン、３，４−ヘキサンジオン、２，３−ヘプタンジオン、３，４−ヘプタンジオングリオキサール、ビアセチル、３，３，６，６−テトラメチルシクロヘキサンジオン、３，３，７，７−テトラメチル−１，２−シクロヘプタンジオン、３，３，８，８−テトラメチル−１，２−シクロオクタンジオン、３，３，１８，１８−テトラメチル−１，２−シクロオクタデカンジオン、ジピバロイル、フリル、ヒドロキシベンジル、２，３−ブタンジオン、２，３−オクタンジオン、４，５−オクタンジオン、および１−フェニル−１，２−プロパンジオンから選択されてよい。カンファーキノンは、最も好ましいアルファ−ジケトン光開始剤である。好ましい実施形態によれば、光硬化性歯科用印象材は、組成物の総重量に基づいて０．０１〜５重量パーセントの量で、アルファ−ジケトン増感剤を含有する。
【０１５７】
好ましくは、式（ＸＩＩＩ）の化合物において、ＭはＳｉである。
【０１５８】
例えば、Ｒ１１が、式（ＸＶ）を有し、対称である式（ＸＩＩＩ）の化合物は、以下の構造式を有してよい：
【化２９】
2021527630.tif 000049
【０１５９】
例えば、Ｒ１１が、式（ＸＶＩ）（式中、Ｘは、結合、酸素原子、またはＮＲＸ１基であり、Ｒ＊は、置換または無置換ヒドロカルビル基を表す）の基を表す式（ＸＩＩＩ）の化合物は、以下の構造式を有してよい：
【化３０】
2021527630.tif 000050
【０１６０】
例えば、Ｒが、式（ＸＶＩ）（式中、Ｒ＊は、トリヒドロカルビルシリル基を表す）の基を表す式（ＸＩＩＩ）の化合物は、以下の構造式を有する：
【化３１】
2021527630.tif 000051
【０１６１】
例えば、ＭがＳｉであり、Ｒ１１が、置換または無置換ヒドロカルビル基を表す式（ＸＩＩＩ）の化合物は、以下の構造式を有してよい：
【化３２】
2021527630.tif 000052
【０１６２】
好ましくは、式（ＸＩＩＩ）の化合物は、以下：
【化３３】
2021527630.tif 000053
からなる群から選択され、式中、Ｍ＝Ｓｉである式（ＸＩＩＩ）の化合物が、特に好ましい。
【０１６３】
より好ましくは、式（ＸＩＩＩ）の化合物は、以下：
【化３４】
2021527630.tif 000054
からなる群から選択され、式中、Ｍ＝Ｓｉが、特に好ましい。
【０１６４】
最も好ましくは、式（ＸＩＩＩ）の化合物は、ｔｅｒｔ−ブチル（ｔｅｒｔ−ブチルジメチルシリル）グリオキシラート）（ＤＫＳｉ）である。
【０１６５】
好適な光開始剤系は、約３８０ｎｍ〜約１２００ｎｍの機能波長範囲を典型的に有するホスフィンオキシドも含んでよい。約３８０ｎｍ〜約４５０ｎｍの機能波長範囲を有するホスフィンオキシドフリーラジカル開始剤の例としては、ＵＳ  ４，２９８，７３８、ＵＳ  ４，３２４，７４４、およびＵＳ４，３８５，１０９、およびＥＰ  ０  １７３  ５６７に記載されたものなどの、アシルホスフィンオキシドおよびビスアシルホスフィンオキシドが挙げられる。アシルホスフィンオキシドの具体例としては、２，４，６−トリメチルベンゾイルジフェニルホスフィンオキシド、ビス（２，４，６−トリメチルベンゾイル）フェニルホスフィンオキシド、ジベンゾイルフェニルホスフィンオキシド、ビス（２，６−ジメトキシベンゾイル）フェニルホスフィンオキシド、トリス（２，４−ジメチルベンゾイル）ホスフィンオキシド、トリス（２−メトキシベンゾイル）ホスフィンオキシド、２，６−ジメトキシベンゾイルジフェニルホスフィンオキシド、２，６−ジクロロベンゾイルジフェニルホスフィンオキシド、２，３，５，６−テトラメチルベンゾイルジフェニルホスフィンオキシド、ベンゾイル−ビス（２，６−ジメチルフェニル）ホスホナート、および２，４，６−トリメチルベンゾイルエトキシフェニルホスフィンオキシドが挙げられる。約３８０ｎｍ超〜約４５０ｎｍの波長範囲で照射された場合にフリーラジカル開始が可能な市販のホスフィンオキシド光開始剤としては、ビス（２，４，６−トリメチルベンゾイル）フェニルホスフィンオキシド（ＩＲＧＡＣＵＲＥ  ８１９）、ビス（２，６−ジメトキシベンゾイル）−（２，４，４−トリメチルペンチル）ホスフィンオキシド（ＣＧＩ  ４０３）、重量比２５：７５のビス（２，６−ジメトキシベンゾイル）−２，４，４−トリメチルペンチルホスフィンオキシドと２−ヒドロキシ−２−メチル−１−フェニルプロパン−１−オン（ＩＲＧＡＣＵＲＥ  １７００）との混合物、重量比１：１のビス（２，４，６−トリメチルベンゾイル）フェニルホスフィンオキシドと２−ヒドロキシ−２−メチル−１−フェニルプロパン−１−オン（ＤＡＲＯＣＵＲ  ４２６５）との混合物、およびエチル２，４，６−トリメチルベンジルフェニルホスフィナート（ＬＵＣＩＲＩＮ  ＬＲ８８９３Ｘ）が挙げられる。典型的には、ホスフィンオキシド開始剤は、組成物の総重量に基づいて、０．０１重量パーセント〜５．０重量パーセントなどの触媒的有効量で、組成物中に存在する。
【０１６６】
好適な電子供与体化合物としては、置換アミン、例えば、ジメチルアミノ安息香酸エチルおよび／またはジメチルアミノベンゾニトリルが挙げられる。
【０１６７】
三級アミン還元剤が、アシルホスフィンオキシドと組み合わせて使用されてよい。好適な芳香族三級アミン還元剤の例としては、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、４−Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノン  ４−（Ｎ，Ｎ−ジメチルアミノ）安息香酸エチル、およびＮ，Ｎ−ジメチルアミノエチルメタクリラートが挙げられる。脂肪族三級アミンの例としては、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリラート、Ｎ−メチルジエタノールアミンジメタクリラート、Ｎ−エチルジエタノールアミンジメタクリラート、トリエタノールアミンモノメタクリラート、トリエタノールアミンジメタクリラート、およびトリエタノールアミントリメタクリラートが挙げられる。
【０１６８】
１つ以上のアミン還元剤が、組成物の総重量に基づいて０．０１重量パーセント〜５．０重量パーセントの量で、組成物中に存在してよい。
【０１６９】
さらなる好ましい実施形態によれば、光開始剤は、以下の式（ＸＶＩＩ）：
Ｒ１２−Ｉ＋−Ｒ１３  Ａ−    （ＸＶＩＩ）
のヨードニウム化合物をさらに含み、式中、
互いに独立したＲ１２およびＲ１３は、有機部分を表し、
Ａ−は、アニオンである。
【０１７０】
例えば、ジアリールヨードニウム塩は、（４−メチルフェニル）［４−（２−メチルプロピル）フェニル］ヨードニウムヘキサフルオロアンチモナート、（４−メチルフェニル）［４−（２−メチルプロピル）フェニル］ヨードニウムテトラフルオロボラート、ジフェニルヨードニウム（ＤＰＩ）テトラフルオロボラート、ジ（４−メチルフェニル）ヨードニウム（Ｍｅ２−ＤＰＩ）テトラフルオロボラート、フェニル−４−メチルフェニルヨードニウムテトラフルオロボラート、ジ（４−ヘプチルフェニル）ヨードニウムテトラフルオロボラート、ジ（３−ニトロフェニル）ヨードニウムヘキサフルオロホスファート、ジ（４−クロロフェニル）ヨードニウムヘキサフルオロホスファート、ジ（ナフチル）ヨードニウムテトラフルオロボラート、ジ（４−トリフルオロメチルフェニル）ヨードニウムテトラフルオロボラート、ＤＰＩヘキサフルオロホスファート、Ｍｅ２−ＤＰＩヘキサフルオロホスファート、ＤＰＩヘキサフルオロアルセナート、ジ（４−フェノキシフェニル）ヨードニウムテトラフルオロボラート、フェニル−２−チエニルヨードニウムヘキサフルオロホスファート、３，５−ジメチルピラゾリル−４−フェニルヨードニウムヘキサフルオロホスファート、ＤＰＩヘキサフルオロアンチモナート、２，２’−ＤＰＩテトラフルオロボラート、ジ（２，４−ジクロロフェニル）ヨードニウムヘキサフルオロホスファート、ジ（４−ブロモフェニル）ヨードニウムヘキサフルオロホスファート、ジ（４−メトキシフェニル）ヨードニウムヘキサフルオロホスファート、ジ（３−カルボキシフェニル）ヨードニウムヘキサフルオロホスファート、ジ（３−メトキシカルボニルフェニル）ヨードニウムヘキサフルオロホスファート、ジ（３−メトキシスルホニルフェニル）ヨードニウムヘキサフルオロホスファート、ジ（４−アセトアミドフェニル）ヨードニウムヘキサフルオロホスファート、ジ（２−ベンゾチエニル）ヨードニウムヘキサフルオロホスファート、およびＤＰＩヘキサフルオロホスファートから選択されてよい。
【０１７１】
特に好ましいヨードニウム化合物としては、ジフェニルヨードニウム（ＤＰＩ）ヘキサフルオロホスファート、ジ（４−メチルフェニル）ヨードニウム（Ｍｅ２−ＤＰＩ）ヘキサフルオロホスファート、ジアリールヨードニウムヘキサフルオロアンチモナート、（４−メチルフェニル）［４−（２−メチルプロピル）フェニル］ヨードニウムヘキサフルオロアンチモナート、（４−メチルフェニル）［４−（２−メチルプロピル）フェニル］ヨードニウムヘキサフルオロホスファート（Ｉｒｇａｃｕｒｅ（登録商標）２５０、ＢＡＳＦ  ＳＥから入手可能な市販品）、（４−メチルフェニル）［４−（２−メチルプロピル）フェニル］ヨードニウムテトラフルオロボラート、４−オクチルオキシフェニルフェニルヨードニウムヘキサフルオロアンチモナート、４−（２−ヒドロキシテトラデシルオキシフェニル）フェニルヨードニウムヘキサフルオロアンチモナート、および４−イソプロピル−４’−メチルジフェニルヨードニウムボラートが挙げられる。
【０１７２】
特に好ましい実施形態によれば、ヨードニウム化合物は、ＤＰＩヘキサフルオロホスファートおよび／または４−イソプロピル−４’ −メチルジフェニルヨードニウムテトラキス（ペンタフルオロフェニル）ボラートである。
【０１７３】
さらなる好ましい実施形態によれば、光開始剤は、以下の式（ＸＶＩＩＩ）：
Ｒ１４Ｒ１５Ｒ１６Ｓ＋  Ａ−    （ＸＶＩＩＩ）
のスルホニウム化合物をさらに含み、式中、
互いに独立したＲ１４、Ｒ１５、およびＲ１６は、有機部分を表すか、またはＲ１４、Ｒ１５、およびＲ１６のいずれか２つは、それらが結合される硫黄原子とともに環状構造を形成し、
Ａ−は、アニオンである。
【０１７４】
好ましいトリアリールスルホニウム塩は、以下：
【化３５】
2021527630.tif 000055
のＳ−（フェニル）チアントレニウムヘキサフルオロホスファートである。
【０１７５】
さらなる好ましい実施形態によれば、光開始剤は、以下の式（ＸＩＸ）：
Ｒ１７Ｒ１８Ｒ１９Ｒ２０Ｐ＋  Ａ−    （ＸＩＸ）
のホスホニウム化合物をさらに含み、式中、
互いに独立したＲ１７、Ｒ１８、Ｒ１９、およびＲ２０は、有機部分を表し、
Ａ−は、アニオンである。
【０１７６】
特に好ましいホスホニウム塩は、テトラアルキルホスホニウム塩、テトラキス−（ヒドロキシメチル）−ホスホニウム（ＴＨＰ）塩、またはテトラキス−（ヒドロキシメチル）−ホスホニウムヒドロキシド（ＴＨＰＯＨ）塩であり、テトラアルキルホスホニウム塩のアニオンは、ギ酸、酢酸、リン酸、硫酸、フッ化物、塩化物、臭化物、およびヨウ化物からなる群から選択される。
【０１７７】
好ましい実施形態によれば、光硬化性歯科用印象材は、光硬化性歯科用印象材の総重量に基づいて、０．０１〜５重量パーセント、あるいは０．１〜５重量パーセント、より好ましくは１〜４重量パーセントの光開始剤を含む。
【０１７８】
任意選択の重合性（メタ）アクリラートまたは（メタ）アクリルアミド
本発明の光硬化性歯科用印象材は、組成物の総重量に基づいて最高２０重量パーセントの、重合性（メタ）アクリラートまたは（メタ）アクリルアミドをさらに含んでよい。
【０１７９】
（メタ）アクリラート化合物は、メチルアクリラート、メチルメタクリラート、エチルアクリラート、エチルメタクリラート、プロピルアクリラート、プロピルメタクリラート、イソプロピルアクリラート、イソプロピルメタクリラート、２−ヒドロキシエチルアクリラート、２−ヒドロキシエチルメタクリラート（ＨＥＭＡ）、ヒドロキシプロピルアクリラート、ヒドロキシプロピルメタクリラート、テトラヒドロフルフリルアクリラート、テトラヒドロフルフリルメタクリラート、グリシジルアクリラート、グリシジルメタクリラート、ビスフェノールＡグリセロラートジメタクリラート（「ｂｉｓ−ＧＭＡ」、ＣＡＳ番号１５６５−９４−２）、４，４，６，１６（または４，６，６，１６）−テトラメチル−１０，１５−ジオキソ−１１，１４−ジオキサ−２，９−ジアザヘプタデカ−１６−エン酸２−［（２−メチル−１−オキソ−２−プロペン−１−イル）オキシ］エチルエステル（ＣＡＳ番号７２８６９−８６−４）＿（ＵＤＭＡ）、１，３−グリセロールジメタクリラート（ＧＤＭ）のようなグリセロールモノ−およびジ−アクリラート、グリセロールモノ−およびジメタクリラート、エチレングリコールジアクリラート、エチレングリコールジメタクリラート、ポリエチレングリコールジアクリラート（エチレンオキシド繰り返し単位の数は２〜３０で変動する）、ポリエチレングリコールジメタクリラート（エチレンオキシド繰り返し単位の数は２〜３０で変動し、特に、トリエチレングリコールジメタクリラート（「ＴＥＧＤＭＡ」））、ネオペンチルグリコールジアクリラート、ネオペンチルグリコールジメタクリラート、トリメチロールプロパントリアクリラート、トリメチロールプロパントリメタクリラート、ペンタエリスリトールおよびジペンタエリスリトールのモノ−、ジ−、トリ−、およびテトラ−アクリラートおよびメタクリラート、１，３−ブタンジオールジアクリラート、１，３−ブタンジオールジメタクリラート、１，４−ブタンジオールジアクリラート、１，４−ブタンジオールジメタクリラート、１，６−ヘキサンジオールジアクリラート、１，６−ヘキサンジオールジメタクリラート、ジ−２−メタクリロイルオキシエチルヘキサメチレンジカルバマート、ジ−２−メタクリロイルオキシエチルトリメチルヘキサンエチレンジカルバマート、ジ−２−メタクリロイルオキシエチルジメチルベンゼンジカルバマート、メチレン−ビス−２−メタクリルオキシエチル−４−シクロヘキシルカルバマート、ジ−２−メタクリルオキシエチル−ジメチルシクロヘキサンジカルバマート、メチレン−ビス−２−メタクリルオキシエチル−４−シクロヘキシルカルバマート、ジ−１−メチル−２−メタクリルオキシエチル−トリメチル−ヘキサメチレンジカルバマート、ジ−１−メチル−２−メタクリルオキシエチル−ジメチルベンゼンジカルバマート、ジ−１−メチル−２−メタクリルオキシエチル−ジメチルシクロヘキサンジカルバマート、メチレン−ビス−１−メチル−２−メタクリルオキシエチル−４−シクロヘキシルカルバマート、ジ−１−クロロメチル−２−メタクリルオキシエチル−ヘキサメチレンジカルバマート、ジ−１−クロロメチル−２−メタクリルオキシエチル−トリメチルヘキサメチレンジカルバマート、ジ−１−クロロメチル−２−メタクリルオキシエチル−ジメチルベンゼンジカルバマート、ジ−１−クロロメチル−２−メタクリルオキシエチル−ジメチルシクロヘキサンジカルバマート、メチレン−ビス−２−メタクリルオキシエチル−４−シクロヘキシルカルバマート、ジ−１−メチル−２−メタクリルオキシエチル−ヘキサメチレンジカルバマート、ジ−１−メチル−２−メタクリルオキシエチル−トリメチルヘキサメチレンジカルバマート、ジ−１−メチル−２−メタクリルオキシエチル−ジメチルベンゼンジカルバマート、ジ−１−メチル−２−メタクリルオキシエチル−ジメチルシクロヘキサンジカルバマート、メチレン−ビス−１−メチル−２−メタクリルオキシエチル−４−シクロヘキシルカルバマート、ジ−１−クロロメチル−２−メタクリルオキシエチル−ヘキサメチレンジカルバマート、ジ−１−クロロメチル−２−メタクリルオキシエチル−トリメチルヘキサメチレンジカルバマート、ジ−１−クロロメチル−２−メタクリルオキシエチル−ジメチルベンゼンジカルバマート、ジ−１−クロロメチル−２−メタクリルオキシエチル−ジメチルシクロヘキサンジカルバマート、メチレン−ビス−１−クロロメチル−２−メタクリルオキシエチル４−シクロヘキシルカルバマート、２，２’−ビス（４−メタクリルオキシフェニル）プロパン、２，２’ビス（４−アクリルオキシフェニル）プロパン、２，２’−ビス［４（２−ヒドロキシ−３−メタクリルオキシ−フェニル）］プロパン、２，２’−ビス［４（２−ヒドロキシ−３−アクリルオキシ−フェニル）プロパン、２，２’−ビス（４−メタクリルオキシエトキシフェニル）プロパン、２，２’−ビス（４−アクリルオキシエトキシフェニル）プロパン、２，２’−ビス（４−メタクリルオキシプロポキシフェニル）プロパン、２，２’−ビス（４−アクリルオキシプロポキシフェニル）プロパン、２，２’−ビス（４−メタクリルオキシジエトキシフェニル）プロパン、２，２’−ビス（４−アクリルオキシジエトキシフェニル）プロパン、２，２’−ビス［３（４−フェノキシ）−２−ヒドロキシプロパン−１−メタクリラート］プロパン、ならびに２，２’−ビス［３（４−フェノキシ）−２−ヒドロキシプロパン−１−アクリラート］プロパンから選択されてよい。
【０１８０】
好ましい（メタ）アクリルアミドは、以下の化合物から選択されてよい。
【化３６】
2021527630.tif 000056
2021527630.tif 000057
2021527630.tif 000058
【０１８１】
最も好ましいのは、ビス−（メタ）アクリルアミド；
構造式
【化３７】
2021527630.tif 000059
を有するＮ，Ｎ’−ジアリル−１，４−ビスアクリルアミド−（２Ｅ）−ブタ−２−エン（ＢＡＡＢＥ）、
および
構造式
【化３８】
2021527630.tif 000060
を有するＮ，Ｎ’−ジエチル−１，３−ビスアクリルアミド−プロパン（ＢＡＤＥＰ）
である。
【０１８２】
さらなる成分
任意選択で、本発明の光硬化性歯科用印象材は、安定剤（複数可）、可塑剤、染料／顔料、および／または香味料／甘味料をさらに含んでよい。さらに、本発明の光硬化性歯科用印象材は、カチオン重合性モノマーをさらに含んでよい。
【０１８３】
本明細書で使用される「安定剤」という用語は、光硬化性歯科用印象材に含有される重合性化合物が、保存中に自発的に重合するのを防止できる任意の化合物を意味する。しかしながら、安定剤は、適用中に光硬化性歯科用印象材の意図される重合硬化を妨害または防止しない。
【０１８４】
例えば、安定剤は、ヒドロキノン、ヒドロキノンモノメチルエーテル、ｔｅｒｔ−ブチル−ヒドロキノン、ｔｅｒｔ−ブチルヒドロキシアニソール、没食子酸プロピル、および２，６−ジ−ｔｅｒｔ−ブチル−ｐ−クレゾールからなる群から選択される従来の安定剤であってよい。これらの従来の安定剤から、２，６−ジ−ｔｅｒｔ−ブチル−ｐ−クレゾールが好ましい。さらに、ＴＥＭＰＯ、フェノチアジン、ガルビノキシルラジカルのような嫌気性安定剤が使用されてよい。
【０１８５】
本発明による光硬化性歯科用印象材は、組成物の総重量に基づいて、０．００１〜１重量パーセント、好ましくは０．００５〜０．８重量パーセントの量で、安定剤を含有してよい。安定剤の量が上に示された０．００１の下限未満である場合、安定剤の量は安定化効果を提供するには少なすぎるため、光硬化性歯科用印象材の保存安定性は不十分である恐れがある。しかしながら、安定剤の量が１重量パーセントの最大閾値超である場合、より多い安定剤の量は、適用中に光硬化性歯科用印象材の意図される重合硬化を妨害するか、または実質的に防止することさえあり得るため、光硬化性歯科用印象材の適用可能性に悪影響を及ぼす恐れがある。
【０１８６】
本発明による光硬化性歯科用印象材は、硬化時の印象材の柔らかさを改善し、硬化された印象と歯科用基材との間の親和性を低減し、歯科用基材からの印象のきれいな除去を強化するために、１つ以上の可塑剤を含有してよい。好適な可塑剤は、口腔環境中で無毒であり、例えば、鉱物油、植物油、水添植物油、シリコーン油、フタル酸ジブチル、フタル酸ジエチル、およびフタル酸ジオクチルなどのフタル酸誘導体、脂肪アルコール、脂肪（メタ）アクリラート、グリセリン、グリセリド、ならびにポリエチレングリコール、ポリプロピレングリコール、ポリテトラヒドロフラン、ポリビニルアルコール、ポリエーテル変性ポリシロキサン、キサンタンガム、セルロースポリアルキレングリコール、および炭化水素ワックスなどの他の巨大分子を含んでよく、それらのハロゲン化誘導体ならびに／または水素付加誘導体を含む。
【０１８７】
光硬化性歯科用印象材は、組成物の総重量に基づいて、０．１〜２０ｗｔ．％の可塑剤、任意選択で１〜１０ｗｔ．％の可塑剤を含んでよい。
【０１８８】
染料および顔料は、光硬化性歯科用印象材を着色する一方で、例えば、紫外−可視分光法により測定される化学光の吸収および散乱がないか、または低いように選択される。好適な染料および顔料は、重合性樹脂マトリックスに可溶であるか、または例えば、電子顕微鏡により、もしくは従来のレーザー回折粒度測定方法を使用することにより測定される、０．０５〜７５μｍの範囲の平均粒子径を有する。いくつかの実施形態では、生理的温度での加熱時に、化学光の波長範囲内で高吸光度色から低吸光度色に変化する、ロイコ染料を含む熱変色性顔料および熱変色性液晶が使用される。
【０１８９】
光硬化性歯科用印象材は、組成物の総重量に基づいて、１重量ｐｐｍ〜１０重量％、任意選択で４重量ｐｐｍ〜５重量％の染料および／または顔料を含んでよい。
【０１９０】
特定の実施形態によれば、本発明による光硬化性歯科用印象材は、以下の式（ＸＸ）
【化３９】
2021527630.tif 000061
（式中、
Ｋ＝カチオン重合性基、
Ｒ２１＝有機部分、
ｏ≧１）
による１つ以上のカチオン重合性基を有する化合物を含む、追加のカチオン重合性樹脂を含んでよい。
【０１９１】
好ましくは、Ｋは、ビニルエーテル基、ビニルエステル基、ビニルシロキサン基、エポキシド基、オキセタン基、およびフラン基を表す。
【０１９２】
より好ましくは、Ｋは、ビニルエーテル基およびビニルエステル基を表し、最も好ましくは、Ｋは、ビニルエーテル基を表す。
【０１９３】
好ましくは、Ｒ２１は、Ｏ、Ｓ、Ｓｉから選択される１〜１５のヘテロ原子を含有してよく、Ｃ１〜４アルキル基、Ｃ４〜１０アリール基、Ｃ４〜９ヘテロアリール基、ハロゲン原子、Ｃ１〜４アルコキシ基、エステル基、チオエーテル基、シリル基、およびシロキサン基から選択される１〜１５の置換基で置換されてよい、ｏ価のＣ１〜３０ヒドロカルビル基を表す。
【０１９４】
ヒドロカルビル基は、アルキル基、シクロアルキル基、シクロアルキルアルキル基、アリールアルキル基、またはアリール基であってよい。
【０１９５】
アルキル基は、直鎖または分岐Ｃ１〜３０アルキル基、典型的には、Ｃ１〜６アルキル基であってよい。Ｃ１〜６アルキル基についての例としては、１〜６つの炭素原子、好ましくは１〜４つの炭素原子を有する線状または分岐アルキル基、例えば、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、およびｎ−ヘキシルを挙げることができる。
【０１９６】
シクロアルキル基は、Ｃ３〜２０シクロアルキル基、典型的には、Ｃ３〜８シクロアルキル基であってよい。シクロアルキル基の例としては、３〜６つの炭素原子を有するもの、例えば、シクロプロピル、シクロブチル、シクロペンチル、およびシクロヘキシルを挙げることができる。
【０１９７】
シクロアルキルアルキル基は、４〜２０の炭素原子を有してよく、１〜６つの炭素原子を有する線状または分岐アルキル基と３〜１４の炭素原子を有するシクロアルキル基との組み合わせを含んでよい。シクロアルキルアルキル基の例としては、例えば、メチルシクロプロピル、メチルシクロブチル、メチルシクロペンチル、メチルシクロヘキシル、エチルシクロプロピル、エチルシクロブチル、エチルシクロペンチル、エチルシクロヘキシル、プロピルシクロプロピル、プロピルシクロブチル、プロピルシクロペンチル、プロピルシクロヘキシルを挙げることができる。
【０１９８】
アリールアルキル基は、Ｃ７〜２０アリールアルキル基、典型的には、１〜６つの炭素原子を有する線状または分岐アルキル基と６〜１０の炭素原子を有するアリール基との組み合わせであってよい。アリールアルキル基の具体例は、ベンジル基またはフェニルエチル基である。
【０１９９】
アリール基としては、６〜１０の炭素原子を有するアリール基を挙げることができる。アリール基の例は、フェニルおよびナフチルである。
【０２００】
Ｒ２１のヒドロカルビルカルボニル基は、アシル基（Ｒ２２−（Ｃ＝Ｏ）−）（式中、有機残基Ｒ２２は、上記で定義されるようなヒドロカルビル残基である）を表す。
【０２０１】
好ましくは、ヒドロカルビルカルボニル基は、アリールカルボニル基、より好ましくはベンゾイル基である。
【０２０２】
好ましくは、Ｒ２１は、直鎖または分岐Ｃ１〜６アルキル基、およびハロゲン原子、Ｃ１〜４アルコキシ基から選択される１〜３つの置換基で任意選択で置換されてよいフェニルまたはベンゾイル基からなる群から選択される。
【０２０３】
好ましくは、ｏは１〜４であり、より好ましくは、ｏは２である。
【０２０４】
より好ましくは、反応性希釈剤は、式（ＸＸＩ）
【化４０】
2021527630.tif 000062
の化合物であり、式中、
同じであるかまたは異なっていてよいＲ２３およびＲ２６は、独立して、水素原子、Ｃ１〜４アルキル基、ビニル基、ビニルシリル基、エポキシド基、オキセタン基、フラン基を表し、
同じであるかまたは異なっていてよいＲ２４およびＲ２５は、独立して、水素原子、Ｃ１〜４アルキル基、またはビニルエーテル基、ビニルエステル基、ビニルシロキサン基、エポキシド基、オキセタン基、フラン基を表し、
Ｘ’は、酸素、硫黄、または炭素原子を表し、
ｐは、１〜１０の整数を表し、
ただし、少なくとも１つのカチオン重合性基が、式（ＸＸＩ）の化合物中に存在する。
【０２０５】
好ましい実施形態では、Ｘ’は酸素原子を表し、Ｒ２４は水素原子またはメチル基を表し、Ｒ２５は水素原子を表し、Ｒ２３およびＲ２６はビニル基を表し、より好ましくは、Ｘ’は酸素原子を表し、Ｒ２４およびＲ２５は水素原子を表し、Ｒ２３およびＲ２６はビニル基を表す。
【０２０６】
特に好適な反応性希釈剤は、エチレングリコールビニルエーテルである。
【０２０７】
本発明は、歯科印象の作製のための、本発明による光硬化性歯科用印象材の使用も提供する。
【０２０８】
原料Ｓｉｌｍｅｒ  ＯＨ  Ｄｉ−１０（ヒドロキシル末端シロキサン）中の酸残基は、ヒドロキシル末端シロキサンから誘導された重合性樹脂Ｂから配合される組成物の性能に著しい悪影響を及ぼすことが見出された。同じ製造業者および／または異なる製造業者からの既製の／純粋でないヒドロキシル末端シロキサンの一貫性のない品質のため、そのような既製の／純粋でない原料の一貫性のない品質の根本原因を特定する努力がなされた。活性不純物が同定されたら、良好な品質のヒドロキシル末端シロキサン、およびそのような処理されたヒドロキシル末端シロキサンから誘導された重合性樹脂Ｂから配合される組成物の性能を確保するために、それらの活性不純物を除去／洗浄するための有効なプロセスが開発された。
【０２０９】
「既製の」および「純粋でない」は、同じ意味で使用される。
【０２１０】
同定された活性不純物は、アルコール、アルデヒド、および酸を、追加の未同定化合物とともに含む。概して、０．２５〜０．５５ｍｇＫＯＨ／ｇの高い酸価が、そのような既製のヒドロキシル末端シロキサン（ＳｉｌｔｅｃｈからのＳｉｌｍｅｒ  ＯＨ  Ｄｉ−１０、またはＧｅｌｅｓｔからのＤＭＳ−Ｃ１６）から見出され、これは低品質ヒドロキシル末端シロキサンと指定された。いくつかの既製の原料は、室温での通常のエージングのため、酸価の増加とともに低品質ヒドロキシル末端シロキサンに容易に変化し得ることも見出された。
【０２１１】
良好な品質のヒドロキシル末端シロキサンを確保するために、固体酸吸収材料が、低品質ヒドロキシル末端シロキサンを処理するために使用された。
【０２１２】
実施形態では、改善されたショア硬さおよび改善された引裂強さを有する光硬化性歯科用印象材が提供されてよい。印象材は、
（ａ）式（Ｘａ）
ＨＯ−Ｌ４（ＯＨ）ｌ
（Ｘａ）
（式中、Ｌ４は、式（ＶＩＩＩａ）
【化４１】
2021527630.tif 000063
のポリシロキサン基であって、式中、
Ｒ１＃は、１〜８つの炭素原子を有するアルキレンであり、
Ｒ２＃は、１〜４つの炭素原子を有するアルキルであり、
ｙ＃は、５〜２０の整数である）
の純粋でないジオール化合物を、固体酸吸収材料で処理して精製された式（Ｘａ）の化合物を得るステップと、
（ｂ）以下の：
（ｉ）ｘ等量の、精製された式（Ｘａ）の化合物、および以下の式
ＨＯ−Ｌ４’’（ＯＨ）ｌ’’
（Ｘａ’）
（式中、
Ｌ４’’は、（ｌ’’＋１）価のリンカー基であり、
ｌ’’は、１〜５の整数である）
の１つ以上のジ−またはポリオール化合物と、
（ｉｉ）ｙ等量の、以下の式（ＸＩ）：
ＯＣＮ−Ｌ３ＮＣＯ
（ＸＩ）
（式中、Ｌ３は、式（ＶＩ）
【化４２】
2021527630.tif 000064
の二価のリンカー基であって、式中、
同じであるかまたは異なっていてよいＲａ１およびＲａ２は、独立して、水素原子、Ｃ１〜６線状または分岐アルキル基、Ｃ４〜１０アリール基、重合性二重結合含有有機残基、以下の式［−Ｘ’’Ｌ’’］ｍＲａ３（式中、Ｘ’’はＯ、Ｓ、もしくはＮＲａ４（式中、Ｒａ４は、水素原子、重合性二重結合を含有する有機残基、線状もしくは分岐Ｃ１〜６アルキル基、もしくはＣ４〜１０アリール基を表す）を表し、Ｌ’’は、Ｃ１〜６線状もしくは分岐アルキル基、Ｃ４〜１０アリール基、もしくはＳｉＲａ５２基（式中、同じであるかもしくは異なっていてよいＲａ５は、独立して、重合性二重結合を含有する有機残基、もしくはＣ１〜４アルキル基、好ましくはメチル基を表す）を表し、ｍは、１〜２０の整数であり、Ｒａ３は、重合性二重結合を含有する有機残基、Ｃ１〜４アルキル基、もしくはＣ４〜１０アリール基である）の基を表す）
の１つ以上の化合物と、
（ｉｉｉ）ｚ等量の、以下の式（ＸＩＩ）：
【化４３】
2021527630.tif 000065
（式中、
Ｒ１は、水素原子、またはＣ１〜１２アルキル基を表し、
Ｘ３は、酸素原子、硫黄原子、または基ＮＲ２（式中、Ｒ２は、水素原子、Ｃ１〜１２アルキル基、もしくはアリル基である）を表し、
Ｌ５は、二価の炭化水素リンカー基、好ましくはＣ２〜２０アルキレン基であり、
Ｘ４は、酸素原子、硫黄原子、または基ＮＲ３（式中、Ｒ３は、水素原子、もしくはＣ１〜１２アルキル基である）を表し、
ａは、１〜２０の整数を表し、
０．０５≦ｘ／ｙ≦０．６６であり、
ｘ、ｙ、およびｚは、成分（ａ）、（ｂ）、および（ｃ）のモル等量である）
の１つ以上の化合物、
を含む混合物を反応させて重合性ポリシロキサン樹脂混合物を形成するステップ、
を含むプロセスにより得られる重合性ポリシロキサン樹脂混合物を含む。
【０２１３】
光硬化性歯科用印象材の一実施形態では、重合性ポリシロキサン樹脂組成物は、以下の式（Ｉ）：
Ｅ−（Ｌ１−Ｚ）ｎ−Ｌ２−Ｅ
（Ｉ）
の化合物を含み、式中、
同じであるかまたは異なっていてよいＥは、独立して、重合性炭素−炭素二重結合を含有する基、ポリシロキサン部分を含有する基、Ｃ２〜２０アルコキシ基、Ｃ２〜２０チオアルキル基、およびＲＮＨ基（式中、Ｒは、Ｃ２〜２０アルキル基である）から選択される一価の基を表し、
２つ以上のＬ１が存在する場合、同じであるかまたは異なっていてよいＬ１は、以下の式（ＩＩ）：
【化４４】
2021527630.tif 000066
の二価の基を表し、式中、
２つ以上のＬ３が存在する場合、同じであるかまたは異なっていてよいＬ３は、独立して、最大４つの式（ＩＩＩ）：
−Ｌ１−Ｅ
（ＩＩＩ）
の置換基（式中、Ｌ１はおよびＥは、上記で定義されるとおりである）で置換されてよい二価のリンカー基を表し、
２つ以上のＬ４が存在する場合、同じであるかまたは異なっていてよいＬ４は、独立して、最大４つの式（ＩＩＩ）の置換基（式中、Ｌ１はおよびＥは、上記で定義されるとおりである）で置換されてよい二価のリンカー基を表し、
Ｘ１、Ｘ２、Ｙ１、およびＹ２は、同じであるかまたは異なっていてよく、２つ以上のＸ１、Ｘ２、Ｙ１、またはＹ２が存在する場合、Ｘ１、Ｘ２、Ｙ１、およびＹ２は、同じであるかまたは異なっていてよく、独立して、酸素原子、硫黄原子、および基ＮＲ’（式中、Ｒ’は、水素原子もしくはＣ１〜４アルキル基である）を表し、
ｍは、０、または１〜４０の整数を表し、
Ｚは、ポリシロキサン基および式（ＩＩＩ）の基（式中、Ｌ１はおよびＥは、上記で定義されるとおりである）から選択される最大４つの置換基でさらに置換されてよい二価のリンカー基を表し、
Ｌ２は、単結合または式（ＩＩ）の二価の基（式中、Ｌ３、Ｌ４、Ｘ１、Ｘ２、Ｙ１、Ｙ２、およびｍは、独立して、Ｌ１について定義されるとおりである）を表し、
ｎは、０、または１〜４の整数を表し、
ただし、
−式（Ｉ）の化合物は、重合性炭素−炭素二重結合を有する少なくとも１つの一価の基Ｅを含有し、
−式（Ｉ）の化合物は、少なくとも１つのポリシロキサン基を含有し、
ただし、
ｎが０である場合、Ｌ２は、式（ＩＩ）の二価の基である。
【０２１４】
光硬化性歯科用印象材のある実施形態では、Ｌ２、および／またはＬ３、および／またはＬ４は、独立して、以下の式（ＶＩＩＩａ）
【化４５】
2021527630.tif 000067
（式中、
Ｒ１＃は、１〜８つの炭素原子を有するアルキレンであり、
Ｒ２＃は、１〜４つの炭素原子を有するアルキルであり、
ｙ＃は、５〜２０の整数である）
のポリシロキサン基を表す。
【０２１５】
光硬化性歯科用印象材の一実施形態では、Ｌ４’’は、式（ＶＩＩ）：
【化４６】
2021527630.tif 000068
の基であり、式中、
同じであるかまたは異なるＲｂ１、Ｒｂ２、Ｒｂ３、およびＲｂ４は、独立して、水素原子、Ｃ１〜６線状または分岐アルキル基、Ｃ４〜１０アリール基、重合性二重結合含有有機残基、以下の式［−Ｘ’’’Ｌ’’’］ｍＲｂ５（式中、Ｘ’’’はＯ、Ｓ、もしくはＮＲｂ６（式中、Ｒｂ６は、水素原子、重合性二重結合を含有する有機残基、線状もしくは分岐Ｃ１〜６アルキル基、もしくはＣ４〜１０アリール基を表す）を表し、Ｌ’’’は、Ｃ１〜６線状もしくは分岐アルキル基、Ｃ４〜１０アリール基、もしくはＳｉＲｂ７２基（式中、同じであるかもしくは異なるＲｂ７は、独立して、重合性二重結合を含有する有機残基、もしくはＣ１〜４アルキル基を表す）を表し、ｍは、１〜２０の整数であり、Ｒｂ５は、重合性二重結合を含有する有機残基、Ｃ１〜４アルキル基、もしくはＣ４〜１０アリール基である）の基を表し、
Ｘ５およびＸ６は、同じであるかまたは異なり、２つ以上のＸ５またはＸ６が存在する場合、Ｘ５およびＸ６は、同じであるかまたは異なり、独立して、酸素原子、硫黄原子、および基ＮＲＮ（式中、ＲＮは、水素原子もしくはＣ１〜４アルキル基である）を表し、
Ｌ６は、二価の炭化水素リンカー基であり、
ｅは、１〜１０の整数であり、
ｆは、１〜１００の整数であり、
ｇは、０または１である。
【０２１６】
好ましい実施形態によれば、基−［Ｌ６−Ｘ５］−は、以下の基から選択される：
【化４７】
2021527630.tif 000069
【０２１７】
光硬化性歯科用印象材の実施形態では、Ｌ３は、以下の基から選択される：
【化４８】
2021527630.tif 000070
【０２１８】
一態様では、重合性ポリシロキサン樹脂混合物を調製するためのプロセスが提供される。プロセスは、以下のステップ：
（ａ）式（Ｘａ）
ＨＯ−Ｌ４（ＯＨ）ｌ
（Ｘａ）
（式中、Ｌ４は、式（ＶＩＩＩａ）
【化４９】
2021527630.tif 000071
のポリシロキサン基であって、式中、
Ｒ１＃は、１〜８つの炭素原子を有するアルキレンであり、
Ｒ２＃は、１〜４つの炭素原子を有するアルキルであり、
ｙ＃は、５〜２０の整数である）
の純粋でないジオール化合物を、固体酸吸収材料で処理して精製された式（Ｘａ）の化合物を得るステップと、
（ｂ）以下の：
（ｉ）ｘ等量の、精製された式（Ｘａ）の化合物、および以下の式
ＨＯ−Ｌ４’’（ＯＨ）ｌ’’
（Ｘ）
（式中、
Ｌ４’’は、（ｌ’’＋１）価のリンカー基であり、
ｌ’’は、１〜５の整数である）
の１つ以上のジ−またはポリオール化合物と、
（ｉｉ）ｙ等量の、以下の式（ＸＩ）：
ＯＣＮ−Ｌ３ＮＣＯ
（ＸＩ）
（式中、Ｌ３は、式（ＶＩ）
【化５０】
2021527630.tif 000072
の二価のリンカー基であって、式中、
同じであるかまたは異なっていてよいＲａ１およびＲａ２は、独立して、水素原子、Ｃ１〜６線状または分岐アルキル基、Ｃ４〜１０アリール基、重合性二重結合含有有機残基、以下の式［−Ｘ’’Ｌ’’］ｍＲａ３（式中、Ｘ’’はＯ、Ｓ、もしくはＮＲａ４（式中、Ｒａ４は、水素原子、重合性二重結合を含有する有機残基、線状もしくは分岐Ｃ１〜６アルキル基、もしくはＣ４〜１０アリール基を表す）を表し、Ｌ’’は、Ｃ１〜６線状もしくは分岐アルキル基、Ｃ４〜１０アリール基、もしくはＳｉＲａ５２基（式中、同じであるかもしくは異なっていてよいＲａ５は、独立して、重合性二重結合を含有する有機残基、もしくはＣ１〜４アルキル基、好ましくはメチル基を表す）を表し、ｍは、１〜２０の整数であり、Ｒａ３は、重合性二重結合を含有する有機残基、Ｃ１〜４アルキル基、もしくはＣ４〜１０アリール基である）の基を表す）
の１つ以上の化合物と、
（ｉｉｉ）ｚ等量の、以下の式（ＸＩＩ）：
【化５１】
2021527630.tif 000073
（式中、
Ｒ１は、水素原子、またはＣ１〜１２アルキル基を表し、
Ｘ３は、酸素原子、硫黄原子、または基ＮＲ２（式中、Ｒ２は、水素原子、Ｃ１〜１２アルキル基、もしくはアリル基である）を表し、
Ｌ５は、二価の炭化水素リンカー基、好ましくはＣ２〜２０アルキレン基であり、
Ｘ４は、酸素原子、硫黄原子、または基ＮＲ３（式中、Ｒ３は、水素原子、もしくはＣ１〜１２アルキル基である）を表し、
ａは、１〜２０の整数を表し、
０．０５≦ｘ／ｙ≦０．６６であり、
ｘ、ｙ、およびｚは、成分（ａ）、（ｂ）、および（ｃ）のモル等量である）
の１つ以上の化合物、
を含む混合物を反応させて重合性ポリシロキサン樹脂混合物を形成するステップ、
を含む。
【０２１９】
固体酸吸収材料の例としては、活性塩基性酸化アルミナ（Ａｌ２Ｏ３）、モレキュラーシーブ（ＭＳ）、Ａｍｂｅｒｌｙｓｔ  Ａ２１などの弱塩基性イオン交換樹脂、またはそれらの組み合わせが挙げられてよい。活性塩基性酸化アルミナ（Ａｌ２Ｏ３）およびモレキュラーシーブ（ＭＳ）が、０．２３４〜０．２９７ｍｇＫＯＨ／ｇの酸価を有するｓｉｌｍｅｒモノマー（ロット＃１１８０１００５およびロット＃１１８０４０２２）などの低品質ヒドロキシル末端シロキサンを処理するために使用された。全酸価が０．２３４〜０．２９７ｍｇＫＯＨ／ｇから０．０５６ｍｇＫＯＨ／ｇに著しく減少しただけでなく、ｐＨも上昇した（表１５、１６、および１７から明らかなように）。さらに重要なことに、重合性ウレタン−ポリエーテル−シロキサンコポリマーは、その配合された組成物それぞれにおいて、ショアＡ硬さおよび引裂強さなどの、機械的特性の著しい強化を提示できた（図５および６に示すように）。組成物は、１５％ｗｔ／ｗｔのフィラー混合物とともにペーストとして配合され、ＬＥＤ硬化パッドで硬化された。引裂強さは、旧試験方法を使用することにより試験された（詳細は、試験方法の説明を参照）。
【０２２０】
固体酸吸収材料は、既製の／純粋でないヒドロキシル末端シロキサンの総重量に基づいて１〜１０％ｗｔ／ｗｔ、あるいは、既製のヒドロキシル末端シロキサンの総重量に基づいて１〜５％の量で加えられた。５〜１０％ｗｔ／ｗｔのそのような塩基性Ａｌ２Ｏ３がうまく機能することが見出された。そのような処理中の全水分を低減するために、モレキュラーシーブは任意選択である。弱塩基性イオン交換樹脂、Ａｍｂｅｒｌｙｓｔ  Ａ２１も、低品質ヒドロキシル末端シロキサンから酸性不純物を除去して良好な機械的特性を回復させるためにうまく機能することが実証された。そのような有効性は、より高いｐＨ（＞４．０）を達成する減少された低い酸価（＜０．０６ｍｇＫＯＨ／ｇ）、アリルアルコールの完全な除去、発熱温度上昇を伴うウレタン反応の回復された高い反応性、そのような前処理されたＳｉｌｍｅｒモノマーから誘導された樹脂Ｂから配合されたＴＲＯＮペーストでの良好な機械的特性の一貫した結果により、明らかである。
【０２２１】
次に、本発明を以下の実施例に基づいてさらに説明する。
【０２２２】
実施例
シロキサン変性起源樹脂（図１）およびＰＥＧＭＡ変性起源樹脂への典型的な組成およびプロセス：
調製例１
シロキサン変性起源樹脂（図１）：
以下の原料を使用した。
【表１】
2021527630.tif 000074
【０２２３】
乾燥空気を１０００ｍＬ樹脂反応窯を通してパージし、ジャケット温度を５０℃に設定した。トリメチルヘキサメチレンジイソシアナート（ＴＭＤＩ）（１２１．７ｇ、０．５８ｍｏｌ）を反応窯に加え、続いてＶｏｒａｎｏｌ−２２０−０２８（４６６．８ｇ、０．１２ｍｏｌ）、次いでＳｉｌｍｅｒモノマー（２８４．０ｇ、０．２９ｍｏｌ）、および０．３１ｇのウレタン触媒（Ｋ−Ｋａｔ（登録商標）３４８、Ｋｉｎｇ  Ｉｎｄｕｓｔｒｉｅｓからのカルボン酸ビスマス）を反応系に加えた。反応をさらに２〜３時間維持した。次いで、試料を、ＦＴＩＲおよびＮＭＲによる分析のために採取して、次のステップに進む前に、すべてのヒドロキシル基が反応したことを確認した。ＰＥＧＭＡ（１１６．６ｇ、０．３２ｍｏｌ）を、３０分間、反応系にゆっくりと加えた。反応を５０℃でさらに２時間維持した。次いで、１−ドデカノール（１１８．２ｇ、０．１０ｍｏｌ）を系にゆっくりと加えた。反応を５０℃で一晩維持し、次いで、取り出す前に、ブチル化ヒドロキシトルエン（ＢＨＴ）（０．４ｇ）を系に加えた。ＦＴＩＲおよびＮＭＲ用の試料採取を行った。樹脂を４５℃に置いて、すべての捕捉された気泡を追い出した。ＭＡ含有量０．３２ｍｍｏｌ／ｇ、およびシロキサン含有量２８．２％ｗｔ／ｗｔとともに、２５℃で粘度１１Ｐａ・ｓを得た。
【０２２４】
実施例２〜１４
調製例１に記載された同様の方法で、さらなるシロキサン変性ポリエーテル−ウレタンジメタクリラートマクロモノマーを調製した。
【０２２５】
調製例１〜１４のマクロモノマーの組成および特性は、以下の表１および２に示すとおりである。
【表２】
2021527630.tif 000075
【表３】
2021527630.tif 000076
【０２２６】
実施例１５（参考）
追加の重合性マクロモノマーとしてのＰＥＧＭＡ変性起源樹脂（図２）：
以下の原料を使用した。
【表４】
2021527630.tif 000077
【０２２７】
乾燥空気を１０００ｍＬ樹脂反応窯を通してパージし、ジャケット温度を５０℃に設定した。トリメチルヘキサメチレンジイソシアナート（ＴＭＤＩ）（１０５．３５ｇ、０．５０ｍｏｌ）を反応窯に加え、続いてＶｏｒａｎｏｌ  ２２０−０５６（４００．４ｇ、０．２０ｍｏｌ、Ｖｏｒａｎｏｌ  ２２０−０２８（４００．６ｇ、０．１０ｍｏｌ）、および０．３０４ｇのウレタン触媒（Ｋ−Ｋａｔ（登録商標）３４８、Ｋｉｎｇ  Ｉｎｄｕｓｔｒｉｅｓからのカルボン酸ビスマス）を反応系に加えた。反応をさらに２〜３時間維持した。次いで、試料を、ＦＴＩＲおよびＮＭＲによる分析のために採取して、次のステップに進む前に、すべてのヒドロキシル基が反応したことを確認した。ＰＥＧＭＡ（１６１．９ｇ、０．４５ｍｏｌ）を、６０分間、反応系にゆっくりと加えた。反応を５０℃で一晩維持し、次いで、取り出す前に、０．４ｇのＢＨＴを系に加えた。ＦＴＩＲおよびＮＭＲ用の試料採取を行った。樹脂を４５℃に置いて、すべての捕捉された気泡を追い出した。ＭＡ含有量０．４２ｍｍｏｌ／ｇとともに、２５℃で粘度２４Ｐａ・ｓという結果を得た。
【０２２８】
参考例１６〜３９
参考例１５に記載された同様の方法で、さらなるＰＥＧＭＡ変性ポリエーテル−ウレタンジメタクリラートマクロモノマーを調製した。
【０２２９】
参考例１５〜３９のマクロモノマーの組成および特性は、以下の表３および４に示すとおりである。
【表５】
2021527630.tif 000078
2021527630.tif 000079
【表６】
2021527630.tif 000080
【０２３０】
実施例４０〜５０
シロキサン変性マクロモノマーの外観に対するカルビノールの分子量の影響を検討した。結果を表５にまとめる。
【表７】
2021527630.tif 000081
【０２３１】
実施例５１〜５３（参考）
Ｃａｒｐｏｌトリオールから誘導されるトリメタクリル化ポリエーテルの形態のさらなる追加の重合性マクロモノマーを、図３に示すスキームに従って高分子量架橋剤として調製した。追加の重合性マクロモノマーの組成および特性を、表６にまとめる。
【表８】
2021527630.tif 000082
【０２３２】
参考例５４〜８５（図２、４）
ＴＭＤＩをＶｏｒａｎｏｌに加えるプロセス（Ｔ２Ｖ）を介する、Ｔ−９を用いた標準起源樹脂：
乾燥空気を１０００ｍＬ樹脂反応窯を通してパージし、ジャケット温度を５０℃に設定した。Ｖｏｒａｎｏｌ−２２０−０５６（５４５．０１ｇ、０．２７２６ｍｏｌ）およびウレタン触媒（Ｔ−９）（０．１２ｇ）を反応窯に加えた。その後、トリメチルヘキサメチレンジイソシアナート（ＴＭＤＩ）（１１４．２２ｇ、０．５４３１ｍｏｌ）を添加漏斗（ａｄｄｉｔｉｏｎａｌ  ｆｕｎｎｅｌ）に入れ、２時間かけて反応系にゆっくりと加え始めた。次いで、試料を、ＦＴＩＲおよびＮＭＲによる分析のために採取した。ＨＥＭＡ（２８．６ｇ）を、３０分で反応系に加え、次いで、３４．４７ｇの１，４−ブタンジオール（ＢＤＯ）も、３０分で系に入れた。反応を５０℃で１時間維持し、ＴＩＭプレブレンド（ＩＣＥＭ）（６５．０１ｇ）を３０分で加え、反応を５０℃で一晩さらに維持し、最後に、さらに１３．７ｇのＨＥＭＡを系に加えた。反応を、一晩５０℃で混合し続けた。取り出す前に、ＢＨＴ（０．４ｇ）を系に加えた。ＦＴＩＲおよびＮＭＲ用の試料採取を行った。樹脂を４５℃に置いて、すべての捕捉された気泡を追い出した。２５℃で粘度５５Ｐａ・ｓという結果を得た。
【０２３３】
ＴＭＤＩをＶｏｒａｎｏｌに加えるプロセス（Ｔ２Ｖ）を介する、Ｋ−ＫＡＴを用いた標準起源樹脂：
乾燥空気を１０００ｍＬ樹脂反応窯を通してパージし、ジャケット温度を５０℃に設定した。Ｖｏｒａｎｏｌ−２２０−０５６（５４６．２７ｇ、０．２７３２ｍｏｌ）および０．１４ｇのウレタン触媒（Ｋ−Ｋａｔ（登録商標）３４８、Ｋｉｎｇ  Ｉｎｄｕｓｔｒｉｅｓからのカルボン酸ビスマス）を反応窯に加えた。次いで、トリメチルヘキサメチレンジイソシアナート（ＴＭＤＩ）（１１４．６５ｇ、０．５４５２ｍｏｌ）を添加漏斗に入れ、２時間かけて反応系にゆっくりと加え始めた。次いで、試料を、ＦＴＩＲおよびＮＭＲによる分析のために採取した。ＨＥＭＡ（２６．６ｇ）を、３０分で反応系に加え、次いで、３４．４７ｇの１，４−ブタンジオール（ＢＤＯ）も、３０分で系に入れた。反応を５０℃で１時間維持した。ＴＩＭプレブレンド（ＩＣＥＭ）（６４．８６ｇ）を３０分で加え、反応を５０℃で一晩さらに維持し、最後に、さらに１３．０６ｇのＨＥＭＡを系に加えた。反応を、一晩５０℃で混合し続けた。取り出す前に、０．４ｇのＢＨＴを系に加えた。ＦＴＩＲおよびＮＭＲ用の試料採取を行った。樹脂を４５℃に置いて、すべての捕捉された気泡を追い出した。２５℃で粘度１２０Ｐａ・ｓという結果を得た。
【０２３４】
ＶｏｒａｎｏｌをＴＭＤＩに加えるプロセス（Ｖ２Ｔ）を介する、Ｋ−ＫＡＴを用いた変性起源樹脂：
乾燥空気を１０００ｍＬ樹脂反応窯を通してパージし、ジャケット温度を５０℃に設定した。トリメチルヘキサメチレンジイソシアナート（ＴＭＤＩ）（１５４．７３ｇ（０．７３５８ｍｏｌ）、および０．１５ｇのウレタン触媒（Ｋ−Ｋａｔ（登録商標）３４８、Ｋｉｎｇ  Ｉｎｄｕｓｔｒｉｅｓからのカルボン酸ビスマス）を反応窯に加えた。その後、Ｖｏｒａｎｏｌ−２２０−０５６（５４５．７７ｇ、０．２７３ｍｏｌ）を添加漏斗に入れ、２時間かけて反応系にゆっくりと加え始めた。次いで、試料を、ＦＴＩＲおよびＮＭＲによる分析のために採取した。ＨＥＭＡ（３９．０４ｇ、０．３００ｍｏｌ）を、３０分で反応系に加え、次いで、３１．５  （０．３５ｍｏｌ）の１，４−ブタンジオール（ＢＤＯ）も、３０分で系に入れた。反応を、一晩５０℃で混合し続け、次いで、取り出す前に、０．４ｇのＢＨＴを系に加えた。ＦＴＩＲおよびＮＭＲ用の試料採取を行った。樹脂を４５℃に置いて、すべての捕捉された気泡を追い出した。２５℃で粘度９０Ｐａ・ｓという結果を得た。
【０２３５】
オールインワンプロセス（オールインワン）を介する、Ｋ−ＫＡＴを用いた変性起源樹脂：
乾燥空気を１０００ｍＬ樹脂反応窯を通してパージし、ジャケット温度を５０℃に設定した。トリメチルヘキサメチレンジイソシアナート（ＴＭＤＩ）（１５４．７３ｇ（０．７３５８ｍｏｌ）、Ｖｏｒａｎｏｌ−２２０−０５６（５４５．９５ｇ、０．２７３ｍｏｌ）、ＨＥＭＡ（６４．７１ｇ、０．４９７ｍｏｌ）、１，４−ブタンジオール（ＢＤＯ）（３４．７７、０．３８５８ｍｏｌ）、および０．２７ｇのウレタン触媒（Ｋ−Ｋａｔ（登録商標）３４８、Ｋｉｎｇ  Ｉｎｄｕｓｔｒｉｅｓからのカルボン酸ビスマス）を反応窯に加えた。反応を、一晩５０℃で混合し続け、次いで、取り出す前に、０．４ｇのＢＨＴを系に加えた。ＦＴＩＲおよびＮＭＲ用の試料採取を行った。樹脂を４５℃に置いて、すべての捕捉された気泡を追い出した。２５℃で粘度１５Ｐａ・ｓという結果を得た。
【０２３６】
付加重合性マクロモノマーの組成および特性を、表７〜１０にまとめる。
【表９】
2021527630.tif 000083
【表１０】
2021527630.tif 000084
【表１１】
2021527630.tif 000085
【表１２】
2021527630.tif 000086
【０２３７】
実施例８６
ある量（１０〜３０％ｗｔ／ｗｔ）の樹脂Ｂを樹脂Ａに添加することにより、ライトボディおよびヘビーボディの両方の印象材用に配合されたそのようなペーストから、機械的特性（ショアＡ硬さおよび引裂強さ）を有効に改善できることを、予期せず発見した（表１４Ａ参照）。混合物中の樹脂Ｂの添加量のさらなる増加は、いかなるそのような性能強化も提示できなかった。
【０２３８】
いかなるポリシロキサン基も有しない式（Ｉ）の化合物を含む樹脂Ａと本発明による式（Ｉ）の化合物を含む樹脂Ｂとの９０／１０または８０／２０のコンボ樹脂も、ヒドロキシル末端シロキサンモノマーに関与する反応速度をさらに低減する組成手法の一部として、樹脂Ａおよび樹脂Ｂのすべての成分を供給組成（表１１参照）で混合することにより調製した。実際に、樹脂Ａおよび樹脂Ｂの９０／１０または８０／２０組成物のそのような直接合成において、樹脂Ｂ単独での１２℃と比較して、８０／２０コンボ樹脂（ＺＺ２−４）で５℃、および９０／１０コンボ樹脂（ＺＺ１−２０８）で９℃の、中程度の温度上昇を見出した。
【０２３９】
さらに、そのようなコンボ樹脂を配合し（表１２参照）、ペーストを作り（表１３）、以下の試験方法に従って評価した（表１４Ｂ）。
【０２４０】
試験方法の説明
１．硬化深さおよびショアＡ硬さ
印象材を、高さ２０ｍｍｍおよび内径１２ｍｍの円筒形の型に押し出し、強度６０±５ｍＷ／ｃｍ２およびピーク波長４６０±１０ｎｍの青色ＬＥＤ光源を使用して、片側から３０秒間硬化させる。硬化深さを、未硬化部分を除去した後の硬化試料の高さを測定することにより決定する。ショアＡ硬さを、硬化深さ１０ｍｍの硬化試料の断面で、デュロメータにより測定する。
【０２４１】
２．圧縮永久ひずみ（回復）の旧方法
印象材を、高さ１０ｍｍｍおよび内径８ｍｍの円筒形の型に押し出し、強度１０００±１００ｍＷ／ｃｍ２およびピーク波長４６０±１０ｎｍの青色ＬＥＤ光源を使用して、片側から２０秒間硬化させる。光硬化が完了した時間から数えて０’５５”で、硬化試料の高さを測定する（Ａとして記録される）。１’００”で、硬化試料を、５秒間、３０％（高さ７ｍｍまで）圧縮し、次いで、無荷重下で回復させる。３’００”で、試料の高さを再び測定する（Ｂとして記録される）。回復を、（１−（Ａ−Ｂ）／１０）×１００％として計算する。
【０２４２】
３．圧縮永久ひずみ（回復）の新方法
印象材を、高さ２０ｍｍｍおよび内径１２．５ｍｍの円筒形の型に押し出し、強度６０±５ｍＷ／ｃｍ２およびピーク波長４６０±１０ｎｍの青色ＬＥＤ光源を使用して、両側から９０秒間（各側４５秒）硬化させる。光硬化が完了した時間から数えて０’５５”で、硬化試料の高さを測定する（Ａとして記録される）。１’００”で、硬化試料を、１秒以内で３０％（高さ１４ｍｍまで）圧縮し、変形力を５秒間にわたってゆっくりと解放し、その後、硬化試料を無荷重下で回復させる。３’００”で、試料の高さを再び測定する（Ｂとして記録される）。回復を、（１−（Ａ−Ｂ）／２０）×１００％として計算する。
【０２４３】
４．引裂強さの旧方法
印象材を、ドッグボーン形の型に押し出す。材料を、Ｔｒｉａｄ  ２０００（Ｄｅｎｔｓｐｌｙ  Ｓｉｒｏｎａ）などのハロゲン光オーブン中で３０秒間、または強度６０±５ｍＷ／ｃｍ２およびピーク波長４６０±１０ｎｍの青色ＬＥＤ光源を使用して４５秒間のいずれかで硬化させる。硬化完了後の２時間以内に、試料を、クロスヘッド速度１００ｍｍ／ｍｉｎでの引張伸びに供する。引裂強さを、試料の破断時の引張応力として決定する。
【０２４４】
５．引裂強さの新方法
ＡＴＳＭ  Ｄ６２４−「従来の加硫ゴムおよび熱可塑性エラストマーの引裂強さの標準試験法」のダイＣに準拠した型に押し出す。材料を、強度６０±５ｍＷ／ｃｍ２およびピーク波長４６０±１０ｎｍの青色ＬＥＤ光源を使用して、４５秒間硬化させる。硬化完了後の２時間以内に、試料を、クロスヘッド速度５００ｍｍ／ｍｉｎでの引張伸びに供する。引裂強さを、破断時の力とノッチでの試料の厚さとの間の比として決定する。
【０２４５】
対応する活性樹脂（ＡＬ０２−１７０−２）およびＫＲ２−１１の組成、ならびにそれらの配合されたペーストの組成（それぞれＡＬ０２−１７１およびＡＬ０２−１７２）を以下に示す。９０／１０コンボ樹脂（ＺＺ２−２０８）からのペーストは、優れた引裂強さを提示できたが、同じ組成で物理的にブレンドされた樹脂Ａおよび樹脂Ｂに基づくペーストと比較して、ショアＡ硬さは低下した（表１４ＢのＡＬ０２−１７１対ＡＬ０２−１３２）。
【表１３】
2021527630.tif 000087
【表１４】
2021527630.tif 000088
【表１５】
2021527630.tif 000089
【表１６】
2021527630.tif 000090
注：上の表に列挙されたペーストは、２５．３％ｗｔ／ｗｔのフィラー混合物とともに配合され、試料は、ＬＥＤ硬化パッドで硬化された。引裂強さは、新試験方法を使用することによって試験された（詳細は、試験方法の説明を参照）。
【表１７】
2021527630.tif 000091
注：上の表に列挙されたペーストは、１５％ｗｔ／ｗｔのフィラー混合物とともに配合され、試料は、TRIADハロゲン光で硬化された。引裂強さは、旧試験方法を使用することによって試験された（詳細は、試験方法の説明を参照）。
【０２４６】
実施例：８７
機械式撹拌機を備えた２０００ｍＬフラスコに１６２５ｇのヒドロキシル末端シロキサン、Ｓｉｌｍｅｒ  ＯＨ  Ｄｉ−１０（全酸価０．２９７ｍｇＫＯＨ／ｇ）を加え、続いて１６８ｇの活性塩基性酸化アルミナ（〜６０メッシュ）を加えた。内容物を室温で４〜８時間混合し、次いで、任意の固体粒子を除去するさらなる減圧濾過のために上澄み液をデカンテーションする前に、一晩沈殿させた。すべての清澄液１４７６ｇを回収した（収率９１％）。試料を、全酸価および全含水量分析について分析した。全酸価０．０５６ｍｇＫＯＨ／ｇ、および含水量１００６ｐｐｍという結果を得た。
【０２４７】
同様の処理を受けた試料について追加のＧＣ／ＭＳを行い、それはアリルアルコールを検出できなかったことを明らかにした（前処理前後の詳細な組成物については表１５を参照）。
【０２４８】
表１５に示すように、Ｓｉｌｍｅｒ／ロット１１８０４０２２またはＤＭＳ／ロット３Ａ−２３８８／エージングのモレキュラーシーブのみでの処理が、全含水量を低減できたが、それらの酸性不純物を除去できず、そのようなモレキュラーシーブ処理されたＳｉｌｍｅｒモノマーで得られる樹脂から配合された組成物の良好な機械的性能を達成できなかった。したがって、酸性不純物の除去が、架橋ネットワークを構築する適切なフリーラジカル重合を確実にするために重要である。活性塩基性酸化アルミナが、この目的を達成するために有効であることが見出された。弱塩基性の他の固体材料も、酸性不純物の除去において同様に機能するはずである。表１５に示すように、弱塩基性基を有する微多孔質イオン交換樹脂（Ａｍｂｅｒｌｙｓｔ  Ａ２１）を使用してこれを確認した。Ａｍｂｅｒｌｙｓｔ  Ａ２１を用いて、Ｓｉｌｍｅｒ処理での塩基性酸化アルミナの使用と比較して容易な濾過プロセスを達成した。
【表１８】
2021527630.tif 000092
2021527630.tif 000093
【表１９】
2021527630.tif 000094
【表２０】
2021527630.tif 000095
【０２４９】
本開示について１つ以上の実施形態を参照しながら説明してきたが、様々な変形を行うことができ、かつ本開示の範囲から逸脱することなくそれらの要素を均等物で置き換えることができることが当業者によって理解されるであろう。また、特定の状況または材料をその必須の範囲から逸脱することなく本開示の教示に適合させるために多くの修正を行うことができる。したがって、本開示は本開示を実施するために企図されている最良の形態として開示されている特定の実施形態に限定されず、本開示は添付の特許請求の範囲に含まれるすべての実施形態を含むことが意図されている。また、詳細な説明において特定されているすべての数値は正確な値および近似値の両方が明示的に特定されているかのように解釈されるものとする。
【図１−１】
2021527630.tif 000105
【図１−２】
2021527630.tif 000106
【図２】
2021527630.tif 000107
【図３】
2021527630.tif 000108
【図４】
2021527630.tif 000109
【図５】
2021527630.tif 000110
【図６】
2021527630.tif 000111
【国際調査報告】
2021527630.tif 000112
2021527630.tif 000113
2021527630.tif 000114